(57)【特許請求の範囲】
【請求項１】
ａ）ポリエチレン、ポリプロピレン又はそれらのモノ−およびジオレフィンとのコポリマー
ｂ）アンモニウム又はホスホニウム化合物によって変性されているナノ粒子状の天然又は合成フィロシリケートもしくは該フィロシリケートの混合物、
ｃ）トリス（２，４−ジ−第三ブチルフェニル）ホスフィット、ビス（２，４−ジ−第三ブチル−６−メチルフェニル）エチルホスフィット、ビス（２，４−ジ−第三ブチルフェニル）ペンタエリトリトールジホスフィット、テトラキス（２，４−ジ−第三ブチルフェニル）４，４'−ビフェニレンジホスホナイト、３−（３，４−ジメチルフェニル）−５
，７−ジ−第三ブチルベンゾフラノ−２−オン、３−（２，３−ジメチルフェニル）−５，７−ジ−第三ブチルブチルベンゾフラノ−２−オン、及び／又は、式（Ｉａ）、（Ｉｂ）、（Ｉｃ）、（Ｉｄ）又は（Ｉｇ）
【化９】
0004512088.tif 000037
で表わされる化合物からなる群から選択されるフェノール系抗酸化剤及び／又は加工安定剤、及び
ｄ）ビスフェノールＡジグリシジルエーテル、ビスフェノールＦジグリシジルエーテル、ジグリシジル１，２−シクロヘキサンジカルボキシレート及びフェノールノボラックエポキシ樹脂からなる群から選択される単官能価又は多官能価化合物、
を含むナノ複合材料。
【請求項２】
酸化、熱又は光誘発分解に対して合成ポリマーを安定化するための方法であって、該方法は、請求項１記載の成分（ｂ）、（ｃ）及び（ｄ）の少なくとも各一種を前記材料に配合又は塗布することからなる方法。
【発明の詳細な説明】
【技術分野】
【０００１】
本発明は、（ａ）合成ポリマー、特にポリオレフィン、（ｂ）ナノ粒子状の天然又は合成フィロシリケートもしくは該フィロシリケートの混合物、（ｃ）フェノール系抗酸化剤及び／又は加工安定剤、及び（ｄ）エポキシド、オキサゾリン、オキサゾロン、オキサジン、イソシアネート及び／又は無水物からなる群から選択される単官能価又は多官能価化合物を含むナノ複合材料、及び酸化、熱又は光誘発分解に対する合成ポリマーのための安定剤としての成分（ｂ）、（ｃ）及び（ｄ）の使用に関する。
【背景技術】
【０００２】
有機材料、特にポリマーへの充填剤の添加は、既知であり、例えば、ハンス  ツバイフェル（編者），Ｐｌａｓｔｉｃｓ  Ａｄｄｉｔｉｖｅｓ  Ｈａｎｄｂｏｏｋ，第５版，９０１−９４８頁，ハンサー出版社，ミュンヘン  ２００１に記載されている。ポリマー中への充填剤の使用は、例えば、ポリマーの機械的性質、特に、密度、硬度、剛性（モジュラス）の改善又は収縮の減少をもたらすことができるという利点を有する。
【０００３】
非常に小さな充填剤粒子（＜２００ｎｍ）、いわゆるナノスケールの充填剤を使用することによって、ポリマーの機械的性質、熱変形温度安定性又は難燃性は、マイクロスケールの通常の充填剤粒子についての２０ないし５０質量％と比べて、２ないし１０質量％のはるかに低い濃度で改善され得る。ナノスケールの充填剤を含有するポリマーは、強度、モジュラス及び耐衝撃性等の有利な機械的性質を組合せ、かつ光沢、加工におけるより低い工具摩耗性等の改善された表面品質及び再利用のための良好な状態を示す。ナノスケールの充填剤を含むコーティング及びフィルムは、改善された安定性、耐燃性、気体遮断性及び耐引掻性を示す。
【０００４】
ナノスケールの充填剤は、高い表面エネルギーと共に極度に大きな表面を有する。それ故、表面エネルギーの失活及びポリマー状基材とのナノスケールの充填剤の相溶化は、充填ポリマーの加工又は二次加工中の凝集を避け、かつ最終製品中でのナノスケールの充填剤の良好な分散を達成するため、通常のマイクロスケールの充填剤についてよりもよりいっそう重要である。
【０００５】
モンモリロナイト及び合成ポリマー等のクレー又は積層シリケートに基づく有機−無機ナノ複合材料に関しては、多くの最新の文献がある。ポリオレフィンナノ複合材料は、有機変性クレーから製造されてきた。使用されるクレーは、一般的に、長鎖アルキル又はジアルキルアンモニウムイオン又はアミンで、もしくは多少の場合において、例えば、ホスホニウム等の他のオニウムイオンで変性される。アンモニウムイオン／アミン添加剤は、通常、分離溶液挿入工程によってクレー構造中に配合され得る。
【非特許文献１】ハンス  ツバイフェル（編者），Ｐｌａｓｔｉｃｓ  Ａｄｄｉｔｉｖｅｓ  Ｈａｎｄｂｏｏｋ，第５版，９０１−９４８頁，ハンサー出版社，ミュンヘン  ２００１
【発明の開示】
【発明が解決しようとする課題】
【０００６】
これらの慣用の有機変性クレーは、ポリオレフィンナノ複合材料の製造のために使用する場合、多くの欠点を有する。アンモニウム塩は、ポリオレフィン加工で使用される温度において熱的に不安定であり、さもなくば、加工条件下で反応性であり得る。これらの不安定性は、揮発性副産物の形成に加えて、乏しい加工安定性、粗悪な機械的性質、変色、臭気形成及び長期安定性の減少をもたらす。
【０００７】
溶融加工によるポリオレフィンナノ複合材料形成を改善するために、更なる相溶化剤の使用が提案されており、該相溶化剤は、最も頻繁には、無水マレイン酸グラフト化ポリプロピレンであり、そしてそれは、最終製品の主成分として存在する。
【０００８】
Ｍ．カワスミ他，Ｍａｃｒｏｍｏｌｅｃｕｌｅｓ  １９９７，３０，６３３３−６３３８又は米国特許第５，９７３，０５３号明細書は、極性官能基を含むポリオレフィンオリゴマー、例えば、無水マレイン酸グラフト化ポリプロピレンの存在下において、オクタデシルアンモニウム塩であらかじめ変性されたクレーがポリプロピレンと配合される場合、ポリプロピレンナノ複合材料が得られることを開示している。
【０００９】
相溶化剤は、主に、充填剤の凝集を避けることに関して、ナノ複合材料の安定性を改善し得るが、ナノ複合材料の他の欠点は改善しない。
【課題を解決するための手段】
【００１０】
変性剤の分解の結果として起こり得る、良好な長期間熱安定性、臭気の減少、かつ望ましくない変色の減少を有する改善されたナノ複合材料は、フェノール系抗酸化剤及び／又は加工安定剤、及びエポキシド、オキサゾリン、オキサゾロン、オキサジン、イソシアネート及び／又は無水物からなる群から選択される単官能価又は多官能価化合物を含む混合物の更なる使用によって製造され得ることが今や発見された。
【発明を実施するための最良の形態】
【００１１】
それ故、本発明は、
ａ）合成ポリマー、
ｂ）ナノ粒子状の天然又は合成フィロシリケートもしくは該フィロシリケートの混合物、
ｃ）フェノール系抗酸化剤及び／又は加工安定剤、及び
ｄ）エポキシド、オキサゾリン、オキサゾロン、オキサジン、イソシアネート及び／又は無水物からなる群から選択される単官能価又は多官能価化合物、
を含むナノ複合材料を提供する。
【００１２】
成分（ｃ）及び（ｄ）の混合物は、酸化、熱又は光誘発分解に対して、合成ポリマー、特に熱可塑性ナノ複合材料［成分（ａ）及び（ｂ）］を安定化するために適当である。
【００１３】
このような材料の例は、以下の通りである：
１．モノオレフィンおよびジオレフィンのポリマー、例えばポリプロピレン、ポリイソブチレン、ポリブテ−１−エン、ポリ−４−メチルペンテ−１−エン、ポリビニルシクロヘキサン、ポリイソプレンまたはポリブタジエン、並びにシクロオレフィン、例えばシクロペンテンまたはノルボルネンのポリマー、ポリエチレン（所望に架橋されることができる）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００１４】
ポリオレフィン、すなわち前段落において例示されたモノオレフィンのポリマー、好ましくはポリエチレンおよびポリプロピレンは、異なった、および特に以下の方法によって製造されることができる。
ａ）ラジカル重合（通常、高圧下および高温で）。
ｂ）通常一種または一種より多くの周期表のＩＶｂ、Ｖｂ、ＶＩｂまたはＶＩＩＩ群の金属原子を含む触媒を使用する触媒重合。これらの金属原子は通常１個または１個より多く
の、代表的にはπ−またはσ−配位され得るオキシド、ハライド、アルコレート、エステル、エーテル、アミン、アルキル、アルケニルおよび／またはアリールのような配位子を有する。これらの金属錯体は遊離状態であり得るか、あるいは代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合において単独で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、フィリップス（Ｐｈｉｌｌｉｐｓ）、スタンダード  オイル  インディアナ（Ｓｔａｎｄａｒｄ  Ｏｉｌ  Ｉｎｄｉａｎａ）、チグラー（−ナッタ）（Ｚｉｅｇｌｅｒ（−Ｎａｔｔａ））、ＴＮＺ（デュポン（ＤｕＰｏｎｔ））、メタロセンまたはシングルサイト触媒（ｓｉｎｇｌｅ  ｓｉｔｅ  ｃａｔａｌｙｓｔ）（ＳＳＣ）と命名される。
【００１５】
２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。
【００１６】
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキセンコポリマー、エチレンシクロオレフィンコポリマー（例えば、ＣＯＣのようなエチレン／ノボルネン）、エチレン／１−オレフィンコポリマー（ここで、１−オレフィンは、現場で生成される。）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、またはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、およびそのようなコポリマー相互および１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
【００１７】
４．炭化水素樹脂（例えば炭素原子数５ないし９）であって、それらの水素化変性物（例えば粘着付与剤）を含むもの、およびポリアルキレンおよび澱粉の混合物。
【００１８】
１．）ないし４．）のホモポリマー及びコポリマーは、シンジオタクチック、アイソタクチック、ヘミ−アイソタクチック、またはアタクチックを含む、あらゆる立体構造を有し得る。；ここでは、アタクチックポリマーが好ましい。ステレオブロックポリマーもまた含まれる。
【００１９】
５．ポリスチレン、ポリ（ｐ−メチルスチレン）、ポリ（α−メチルスチレン）。
【００２０】
６．スチレン、α−メチルスチレン、ビニルトルエンの全ての異性体、とりわけｐ−ビニ
ルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００２１】
６ａ．エチレン、プロピレン、ジエン、ニトリル、酸、無水マレイン酸、マレイミド、酢酸ビニル及び塩化ビニル又はそのアクリル誘導体及び混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００２２】
６ｂ．  ６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００２３】
６ｃ．  ６ａ．）で言及されたポリマーの水素化から誘導された水素化芳香族ポリマー。
【００２４】
ホモポリマー及びコポリマーはシンジオタクチック、アイソタクチック、ヘミ−アイソタクチック又はアタクチックを含むいかなる立体構造をも有し；アタクチックポリマーが好ましい。ステレオブロックポリマーがまた含まれる。
【００２５】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００２６】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルのようなそれらのコボリマーのようなハロゲン含有ポリマー。
【００２７】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００２８】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００２９】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【００３０】
１２．ポリアルキレングリコール、ボリエチレンオキシド、ポリプロピレンオキシドまたはビスグリシジルエーテルとそれらのコポリマーのような環式エーテルのホモポリマー及びコポリマー。
【００３１】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００３２】
１４．ポリフェニレンオキシド及びスルフィド、及びポリフェニレンオキシドとスチレンポリマー又はポリアミドとの混合物。
【００３３】
１５．一方はヒドロキシル基末端を有するポリエーテル、ポリエステル及びポリブタジエンと、他方は脂肪族又は芳香族のポリイソシアナートから誘導されたポリウレタン、ならびにそれらの前駆体。
【００３４】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００３５】
１７．ポリ尿素、ポリイミド、ボリアミド−イミド、ポリエーテルイミド、ポリエステルイミド、ポリヒダントイン及びポリベンズイミダゾール。
【００３６】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアル
キレンナフタレート（ＰＡＮ）及びポリヒドロキシベンゾエート、ならびにヒドロキシル末端ポリエーテルから誘導されたブロックポリエーテルエステル；及びまたポリカーボネート又はＭＢＳで変性されたポリエステル。
【００３７】
１９．ポリカーボネート及びポリエステルカーボネート。
【００３８】
２０．ポリケトン。
【００３９】
２１．ポリスルホン、ポリエーテルスルホン及びポリエーテルケトン。
【００４０】
２２．フェノール／ホルムアルデヒド樹脂、尿素／ホルムアルデヒド樹脂及びメラミン／ホルムアルデヒド樹脂のような一方はアルデヒド、他方はフェノール、尿素及びメラミンから誘導された架橋ポリマー。
【００４１】
２３．乾性及び非乾性アルキド樹脂。
【００４２】
２４．飽和及び不飽和ジカルボン酸と、架橋剤としての多価アルコール及びビニル化合物とのコポリマーから誘導される不飽和ポリエステル樹脂、及びまたその低易燃性のハロゲン含有変性体。
【００４３】
２５．置換されたアクリレートから誘導された架橋性アクリル樹脂、例えばエポキシアクリレート、ウレタンアクリレート又はポリエステルアクリレート。
【００４４】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００４５】
２７．酸無水物又はアミンのような慣用の硬化剤により、又は促進剤を伴って又は伴わずに架橋された、脂肪族、脂環式、複素環式又は芳香族グリシジル化合物から誘導される架橋されたエポキシ樹脂、例えばビスフェノールＡとビスフェノールＦのジグリシジルエーテル生成物。
【００４６】
２８．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４７】
保護される合成ポリマーは、好ましくは、熱可塑性ポリマー、特に、ポリオレフィン、ポリスチレン、ポリアミド、ポリエステル、ポリアクリレート、最も好ましくは、ポリオレフィン、とりわけ、ポリエチレン及びポリプロピレン又はモノ−及びジオレフィンとそれらのコポリマーである。
【００４８】
好ましいナノ粒子状の天然又は合成フィロシリケートは、例えば、ナノ粒子状の積層シリケートクレーである。特に興味深いものは、成分（ｂ）としてナノ粒子状の、モンモリロナイト、ベントナイト、バイデル石、雲母、ヘクトライト、サポナイト、ノントロナイト、ソーコナイト、バーミキュライト、レジカイト（ｌｅｄｉｋｉｔｅ）、マガディアイト、ケニヤアイト、スチーブンサイト、ヴォルコンスキー石又はそれらの混合物ナノ複合材料である。
【００４９】
好ましくは、成分（ｂ）は、例えば、アンモニウム、アミン又はホスホニウム化合物等の変性剤で変性されるか又は該変性剤が挿入される。
【００５０】
ナノクレーのための変性剤の例は、例えば以下の通りである：
１．アミン及びアンモニウム化合物、例えば、ジステアリルジメチルアンモニウムクロリド、ステアリルベンジルジメチルアンモニウムクロリド、ステアリルアミン、ステアリルジエトキシアミン又はアミノドデカン酸［独国のシュドケミ社からナノフィル（登録商標：Ｎａｎｏｆｉｌ）として市販で入手可能］；ジメチルジ牛脂アンモニウム、トリオクチルメチルアンモニウム、ジポリオキシエチレンアルキルメチルアンモニウム又はポリオキシプロピレンメチルジエチルアンモニウム［ＣＯ−ＯＰケミカル社から変性ソマシフ（登録商標：Ｓｏｍａｓｉｆ）として市販で入手可能］；オクタデシルアミン、トリエトキシシラニル−プロピルアミン［ナノコル社からナノメル（登録商標：Ｎａｎｏｍｅｒ）として市販で入手可能］、例えば、オクタデシルビス（ポリオキシエチレン［１５］アミン［イーストマン社製エトミーン（登録商標：Ｅｔｈｏｍｅｅｎ）］又はオクタデシルメチルビス（ポリオキシエチレン［１５］アンモニウムクロリド［イーストマン社製エトクアド（登録商標：Ｅｔｏｑｕａｄ）］等のポリアルコキシル化アンモニウム化合物、又は対応する遊離アミン。
２．ホスホニウム化合物、例えば、テトラブチルホスホニウム又はオクタデシルトリフェニルホスホニウム［イーストマン社から市販で入手可能］。
３．その他、例えば、トリエトキシオクチルシラン［ナノコル社からナノメル（登録商標：Ｎａｎｏｍｅｒ）として市販で入手可能］、例えば、国際公開第０１／０４０５０号パンフレット又は国際公開第９９／６７７９０号パンフレットに開示されたようなアンモニウム、スルホニウム又はピリジウム化合物；例えば、ＰＥＯ−ｂ−ＰＳ又はポリ−４−ビニルピリジン−ｂ−ＰＳ等のブロックグラフトコポリマー；又は、例えば、γ−ブチロラクトン、２−ピロリドン、ジメチルスルホキシド、ジグリム、テトラヒドロフラン又はフルフリルアルコール等の膨潤溶媒。
【００５１】
興味深いナノ複合材料は、成分（ｃ）として、式（Ｉ）
【化１】
0004512088.tif 000002
（式中、
Ｒ1は、炭素原子数１ないし４のアルキル基を表わし、
ｎは、１、２、３又は４を表わし、
Ｘは、メチレン基、
【化２】
0004512088.tif 000003
を表わし、
Ｙは、水素原子又は−ＮＨ−を表わし；
ｎが１を表わす場合、
Ｘは、
【化３】
0004512088.tif 000004
を表わし、ここで、ＹはＲ2に結合し、
Ｒ2は、炭素原子数１ないし２５のアルキル基を表わし；
ｎが２を表わす場合、
Ｘは、
【化４】
0004512088.tif 000005
を表わし、ここで、ＹはＲ2に結合し、
Ｒ2は、炭素原子数２ないし１２のアルキレン基、酸素原子又は硫黄原子で中断された炭素原子数４ないし１２のアルキレン基を表わすか；又は、Ｙが−ＮＨ−を表わす場合、Ｒ2は、更に、直接結合を表わし；
ｎが３を表わす場合、
Ｘは、メチレン基又は
【化５】
0004512088.tif 000006
を表わし、ここで、エチレン基はＲ2に結合し、
Ｒ2は、
【化６】
0004512088.tif 000007
を表わし；
ｎが４を表わす場合、
Ｘは
【化７】
0004512088.tif 000008
を表わし、ここで、ＹはＲ2に結合し、
Ｒ2は、炭素原子数４ないし１０のアルカンテトライル基を表わす。）で表わされる化合物を含むものを含む。
【００５２】
２５個までの炭素原子を有するアルキル基は、枝分かれした又は未枝分かれの基、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５
，５−ヘキサメチルヘキシル基、トリデシル基、テトラデシル基、ペンタデシル基、ヘキサデシル基、ヘプタデシル基、オクタデシル基、エイコシル基又はドコシル基である。Ｒ1の好ましい定義は、メチル基及び第三ブチル基である。Ｒ2の特に好ましい定義は、炭素原子数１ないし２０のアルキル基、特に炭素原子数１ないし１８のアルキル基、例えば炭素原子数４ないし１８のアルキル基である。Ｒ2の特に好ましい定義は、炭素原子数８ないし１８のアルキル基、特に炭素原子数１４ないし１８のアルキル基、例えば炭素原子数１８のアルキル基である。
【００５３】
炭素原子数２ないし１２のアルキレン基は、枝分かれした又は未枝分かれの基、例えば、エチレン基、プロピレン基、テトラメチレン基、ペンタメチレン基、ヘキサメチレン基、ヘプタメチレン基、オクタメチレン基、デカメチレン基又はドデカメチレン基である。Ｒ2の好ましい定義は、例えば、炭素原子数２ないし１０のアルキレン基、特に炭素原子数２ないし８のアルキレン基である。Ｒ2の特に好ましい定義は、例えば、炭素原子数４ないし８のアルキレン基、特に炭素原子数４ないし６のアルキレン基、例えばヘキサメチレン基である。
【００５４】
酸素原子又は硫黄原子で中断された炭素原子数４ないし１２のアルキレン基は、１回以上中断され得り、かつ、例えば、−ＣＨ2−Ｏ−ＣＨ2ＣＨ2−Ｏ−ＣＨ2−、−ＣＨ2−（Ｏ−ＣＨ2ＣＨ2−）2Ｏ−ＣＨ2、−ＣＨ2−（Ｏ−ＣＨ2ＣＨ2−）3Ｏ−ＣＨ2、−ＣＨ2−（Ｏ−ＣＨ2ＣＨ2−）4Ｏ−ＣＨ2、−ＣＨ2ＣＨ2−Ｏ−ＣＨ2ＣＨ2−Ｏ−ＣＨ2ＣＨ2−又は−ＣＨ2ＣＨ2−Ｓ−ＣＨ2ＣＨ2−である。Ｒ2の好ましい定義は、例えば、酸素原子又は硫黄原子で中断された炭素原子数４ないし１０のアルキレン基、特に酸素原子又は硫黄原子で中断された炭素原子数４ないし８のアルキレン基、例えば酸素原子又は硫黄原子で中断された炭素原子数４ないし６のアルキレン基である。Ｒ2の特に好ましい意味は、−ＣＨ2ＣＨ2−Ｏ−ＣＨ2ＣＨ2−Ｏ−ＣＨ2ＣＨ2−又は−ＣＨ2ＣＨ2−Ｓ−ＣＨ2ＣＨ2−である。
【００５５】
４ないし１０個の炭素原子を有するアルカンテトライル基は、例えば、
【化８】
0004512088.tif 000009
である。ペンタエリトリチルが好ましい。
【００５６】
成分（ｃ）はまた、式（Ｉ）で表わされる異なる立体障害性フェノールの混合物も含み得る。
【００５７】
興味深いナノ複合材料は、成分（ｃ）として、ｎが１を表わす場合、Ｒ2は炭素原子数１ないし２０のアルキル基を表わすところの、少なくとも１種の式（Ｉ）で表わされる化合物を含むものを含む。
【００５８】
好ましいものは、成分（ｃ）として、
ｎが２を表わす場合、Ｒ2は炭素原子数２ないし８のアルキレン基、酸素原子又は硫黄
原子によって中断された炭素原子数４ないし８のアルキレン基を表わすか；又は、Ｙが−ＮＨ−を表わす場合、Ｒ2は、更に、直接結合を表わし；
ｎが３を表わす場合、
Ｘは、メチレン基を表わし、
Ｒ2は、
【化９】
0004512088.tif 000010
を表わし、
ｎが４を表わす場合、
Ｒ2は、炭素原子数４ないし８のアルカンテトライル基を表わすところの、少なくとも１種の式（Ｉ）で表わされる化合物を含むナノ複合材料である。
【００５９】
同様に、好ましいものは、成分（ｃ）として、
Ｒ1が、メチル基又は第三ブチル基を表わし、
ｎが、１、２、３又は４を表わし、
Ｘが、メチレン基又は
【化１０】
0004512088.tif 000011
を表わし、
Ｙが、水素原子又は−ＮＨ−を表わし；
ｎが１を表わす場合、
Ｒ2は、炭素原子数１４ないし１８のアルキル基を表わし；
ｎが２を表わす場合、
Ｒ2は、炭素原子数４ないし６のアルキレン基を表わすか、又は酸素原子で中断された炭素原子数４ないし６のアルキレン基を表わし；
ｎが３を表わす場合、
Ｘはメチレン基を表わし、
Ｒ2は、
【化１１】
0004512088.tif 000012
を表わし、
ｎが４を表わす場合、
Ｒ2は、炭素原子数４ないし６のアルカンテトライル基を表わすところの、少なくとも１種の式（Ｉ）で表わされる化合物を含むナノ複合材料である。
【００６０】
同様に興味深いものは、成分（ｃ）として少なくとも１種の式（Ｉ）で表わされる化合物を含み、前記式（Ｉ）で表わされる化合物が、式（ｌａ）ないし（ｌｉ）
【化１２】
0004512088.tif 000013
【化１３】
0004512088.tif 000014
【化１４】
0004512088.tif 000015
で表わされる化合物であるところのナノ複合材料である。
【００６１】
イルガノックス１０９８（登録商標：Ｉｒｇａｎｏｘ）、イルガノックス１０７６（登録商標：Ｉｒｇａｎｏｘ）、イルガノックス１０１０（登録商標：Ｉｒｇａｎｏｘ）、イルガノックス２４５（登録商標：Ｉｒｇａｎｏｘ）、イルガノックス２５９（登録商標：Ｉｒｇａｎｏｘ）、イルガノックス３１１４（登録商標：Ｉｒｇａｎｏｘ）、イルガノックス１０３５（登録商標：Ｉｒｇａｎｏｘ）、イルガノックス３１２５（登録商標：Ｉｒｇａｎｏｘ）及びイルガノックス１３３０（登録商標：Ｉｒｇａｎｏｘ）は、チバ  スペシャルティ  ケミカルズ  インコーポレーテッドの保護された登録商標名である。
【００６２】
好ましいものは、成分（ｃ）として少なくとも１種の式（Ｉ）で表わされる化合物を含み、前記式（Ｉ）で表わされる化合物が、式（Ｉａ）、（Ｉｂ）、（Ｉｃ）又は（Ｉｄ）で表わされる化合物、とりわけ式（Ｉａ）、（Ｉｂ）又は（Ｉｃ）で表わされる化合物であるところのナノ複合材料である。
【００６３】
新規ナノ複合材料の成分（ｃ）、及び式（Ｉ）で表わされる化合物は既知であり、いくつかのものは市販で入手可能である。式（Ｉ）で表わされる化合物の可能な製造方法は、例えば、米国特許第３，３３０，８５９号明細書又は米国特許第３，９６０，９２８号明細書で見られ得る。
【００６４】
興味深いものは、成分（ｃ）として、有機ホスフィット又はホスホナイト又はベンゾフラノ−２−オンからなる群から選択される加工安定剤を含むナノ複合材料である。
【００６５】
特に興味深いものは、成分（ｃ）として、式（ＩＩ）ないし（ＶＩＩＩ）
【化１５】
0004512088.tif 000016
［式中、指数は整数を表わし、
ｎ’は、２、３又は４を表わし；ｐ’は、１又は２を表わし；ｑ’は、２又は３を表わし；ｒ’は、４ないし１２を表わし；ｙ’は、１、２又は３を表わし；ｚ’は、１ないし６を表わし；
ｎ’が２を表わす場合、Ａ’は、炭素原子数２ないし１８のアルキレン基；酸素原子、硫黄原子又は−ＮＲ’4−で中断された炭素原子数２ないし１２のアルキレン基；式
【化１６】
0004512088.tif 000017
で表わされる基又はフェニレン基を表わし；
ｎ’が３を表わす場合、Ａ’は、式−Ｃr'Ｈ2r'-1−で表わされる基を表わし；
ｎ’が４を表わす場合、Ａ’は、
【化１７】
0004512088.tif 000018
を表わし；
ｎ’が２を表わす場合、Ａ’’は、Ａ’の意味を有し；
Ｂ’は、直接結合、−ＣＨ2−、−ＣＨＲ’4−、−ＣＲ’1Ｒ’4−、硫黄原子又は炭素原子数５ないし７のシクロアルキリデン基を表わすか、又は、３、４及び／又は５位を炭
素原子数１ないし４のアルキル基１ないし４個で置換されたシクロヘキシリデン基を表わし；
Ｄ’は、ｐ’が１を表わす場合、メチル基を表わし、ｐ’が２を表わす場合、−ＣＨ2ＯＣＨ2−を表わし；
ｙ’が１を表わす場合、Ｅ’は、炭素原子数１ないし１８のアルキル基、−ＯＲ’1又はハロゲン原子を表わし；
ｙ’が２を表わす場合、Ｅ’は、−Ｏ−Ａ’’−Ｏ−を表わし、
ｙ’が３を表わす場合、Ｅ’は、式Ｒ’4Ｃ（ＣＨ2Ｏ−）3又はＮ（ＣＨ2ＣＨ2Ｏ−）3で表わされる基を表わし；
Ｑ’は、少なくともｚ’−価のアルコール又はフェノールの基を表わし、この基は酸素原子を介してリン原子に結合され；
Ｒ’1、Ｒ’2及びＲ’3は、互いに独立して、未置換の又はハロゲン原子、−ＣＯＯＲ4’、−ＣＮ−又は−ＣＯＮＲ4’Ｒ4’で置換された炭素原子数１ないし１８のアルキル基；酸素原子、硫黄原子又は−ＮＲ’4−で中断された炭素原子数２ないし１８のアルキル基；炭素原子数７ないし９のフェニルアルキル基；炭素原子数５ないし１２のシクロアルキル基、フェニル基又はナフチル基；ハロゲン原子、合計１ないし１８個の炭素原子を有するアルキル基又はアルコキシ基１ないし３個で、又は炭素原子数７ないし９のフェニルアルキル基で置換されたナフチル基又はフェニル基を表わすか；又は、式
【化１８】
0004512088.tif 000019
（式中、ｍ’は３ないし６の範囲の整数を表わす。）で表わされる基を表わし、
Ｒ’4は、水素原子、炭素原子数１ないし１８のアルキル基、炭素原子数５ないし１２のシクロアルキル基又は炭素原子数７ないし９のフェニルアルキル基を表わし、
Ｒ’5及びＲ’6は、互いに独立して、水素原子、炭素原子数１ないし１８のアルキル基又は炭素原子数５ないし６のシクロアルキル基を表わし、
ｑ’が２を表わす場合、Ｒ’7及びＲ’8は、互いに独立して、炭素原子数１ないし４のアルキル基を表わすか、又は、一緒になって、２，３−デヒドロペンタメチレン基を表わし；
ｑ’が３を表わす場合、Ｒ’7及びＲ’8は、メチル基を表わし；
Ｒ’14は、水素原子、炭素原子数１ないし９のアルキル基又はシクロヘキシル基を表わし；
Ｒ’15は、水素原子又はメチル基を表わし、２つ以上の基Ｒ’14及びＲ’15が存在する場合、これらの基は同一であるか又は異なり、
Ｘ’及びＹ’は、各々、直接結合又は酸素原子を表わし、
Ｚ’は、直接結合、メチレン基、−Ｃ（Ｒ’16）2−又は硫黄原子を表わし、
Ｒ’16は、炭素原子数１ないし８のアルキル基を表わす。］で表わされるベンゾフラノ−２−オン類又は有機ホスフィット又はホスホナイト類からの少なくとも１種の化合物を含むナノ複合材料である。
【００６６】
特に興味深いものは、成分（ｃ）として、
ｎ’が数２を表わし、ｙ’が数１、２又は３を表わし；
Ａ’が炭素原子数２ないし１８のアルキレン基、ｐ−フェニレン基又はｐ−ビフェニレン基を表わし、
ｙ’が１を表わす場合、Ｅ’は炭素原子数１ないし１８のアルキル基、−ＯＲ’1又はフッ素原子を表わし；
ｙ’が２を表わす場合、Ｅ’はｐ−ビフェニレン基を表わし、
ｙ’が３を表わす場合、Ｅ’はＮ（ＣＨ2ＣＨ2Ｏ−）3を表わし、
Ｒ’1、Ｒ’2及びＲ’3は、互いに独立して、炭素原子数１ないし１８のアルキル基、炭素原子数７ないし９のフェニルアルキル基、シクロヘキシル基、フェニル基、又は合計１ないし１８個の炭素原子を有するアルキル基１ないし３個で置換されたフェニル基を表わし；
Ｒ’14は、水素原子又は炭素原子数１ないし９のアルキル基を表わし、
Ｒ’15は、水素原子又はメチル基を表わし；
Ｘ’は直接結合を表わし、
Ｙ’は酸素原子を表わし、
Ｚ’は直接結合又は−ＣＨ（Ｒ’16）−を表わし、
Ｒ’16は炭素原子数１ないし４のアルキル基を表わすところの、式（ＩＩ）、（ＩＩＩ）、（ＩＶ）又は（Ｖ）で表わされるベンゾフラノ−２−オン又はホスフィット又はホスホナイトを含むナノ複合材料である。
【００６７】
同様に興味深いものは、成分（ｃ）として、
ｎ’が数２を表わし、ｙ’が数１又は３を表わし；
Ａ’がｐ−ビフェニレン基を表わし、
ｙ’が１を表わす場合、Ｅ’は炭素原子数１ないし１８のアルコキシ基又はフッ素原子を表わし；
ｙ’が３を表わす場合、Ｅ’はＮ（ＣＨ2ＣＨ2Ｏ−）3を表わし、
Ｒ’1、Ｒ’2及びＲ’3は、互いに独立して、炭素原子数１ないし１８のアルキル基を表わすか、又は合計２ないし１２個の炭素原子を有するアルキル基２又は３個で置換されたフェニル基を表わし；
Ｒ’14は、メチル基又は第三ブチル基を表わし；
Ｒ’15は、水素原子を表わし；
Ｘ’は直接結合を表わし、
Ｙ’は酸素原子を表わし、
Ｚ’は直接結合、メチレン基又は−ＣＨ（ＣＨ3）−を表わすところの、式（ＩＩ）、（ＩＩＩ）、（ＩＶ）又は（Ｖ）で表わされるベンゾフラノ−２−オン又はホスフィット又はホスホナイトを含むナノ複合材料である。
【００６８】
特に好ましいものは、成分（ｃ）として、式（ＩＩ）、（ＩＩＩ）又は（Ｖ）で表わされるホスフィット又はホスホナイトを含むナノ複合材料である。
【００６９】
特に好ましいものは、成分（ｃ）として、少なくとも１種の式（ＶＩＩ）
【化１９】
0004512088.tif 000020
（式中、Ｒ1及びＲ2は、互いに独立して、水素原子、炭素原子数１ないし８のアルキル基、シクロヘキシル基又はフェニル基を表わし、Ｒ3及びＲ4は、互いに独立して、水素原子又は炭素原子数１ないし４のアルキル基を表わす。）で表わされる化合物を含むナノ複合材料である。
【００７０】
以下の化合物は、新規組成物中の成分（ｃ）として特に適当な有機ホスフィット及びホスホナイトの例である。
トリフェニルホスフィット、ジフェニルアルキルホスフィット、フェニルジアルキルホ
スフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット（イルガフォス１６８（登録商標：Ｉｒｇａｆｏｓ）、チバ  スペシャルティ  ケミカルズ  インコーポレーテッド）、ジイソデシルペンタエリトリトールジホスフィット、ビス（２，４−ジ−第三ブチルフェニル）ペンタエリトリトールジホスフィット（式Ｄ）、ビス（２，６−ジ−第三ブチル−４−メチルフェニル）ペンタエリトリトールジホスフィット（式Ｅ）、ビスイソデシルオキシペンタエリトリトールジホスフィット、ビス（２，４−ジ−第三ブチル−６−メチルフェニル）ペンタエリトリトールジホスフィット、ビス（２，４，６−トリ−第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト（イルガフォスＰ−ＥＰＱ（登録商標：Ｉｒｇａｆｏｓ）、チバ  スペシャルティ  ケミカルズ  インコーポレーテッド、式Ｈ）、６−イソオクチルオキシ−２，４，８，１０−テトラ−第三ブチル−１２Ｈ−ジベンゾ−［ｄ，ｇ］−１，３，２−ジオキサホスホシン（式Ｃ）、６−フルオロ−２，４，８，１０−テトラ−第三ブチル−１２−メチル−ジベンゾ−［ｄ，ｇ］−１，３，２−ジオキサホスホシン（式Ａ）、ビス（２，４−ジ−第三ブチル−６−メチルフェニル）メチルホスフィット、ビス（２，４−ジ−第三ブチル−６−メチルフェニル）エチルホスフィット（式Ｇ）。
【００７１】
特に好ましいものは、以下のホスフィット及びホスホナイトの使用である：
トリス（２，４−ジ−第三ブチルフェニル）ホスフィット（イルガフォス１６８（登録商標：Ｉｒｇａｆｏｓ）、チバ  スペシャルティ  ケミカルズ  インコーポレーテッド）、トリス（ノニルフェニル）ホスフィット、
【化２０】
0004512088.tif 000021
。
【００７２】
非常に特に好ましいものは、トリス（２，４−ジ−第三ブチルフェニル）ホスフィット［イルガフォス１６８（登録商標：Ｉｒｇａｆｏｓ）、チバ  スペシャルティ  ケミカルズ  インコーポレーテッド］、ビス（２，４−ジ−第三ブチル−６−メチルフェニル）エチルホスフィット［イルガフォス３８（登録商標：Ｉｒｇａｆｏｓ）、チバ  スペシャルティ  ケミカルズ  インコーポレーテッド、式（Ｇ）］、ビス（２，４−ジ−第三ブチルフェニル）ペンタエリトリトールジホスフィット［イルガフォス１２６（登録商標：Ｉｒｇａｆｏｓ）、チバ  スペシャルティ  ケミカルズ  インコーポレーテッド、式（Ｄ）］又はテトラキス（２，４−ジ−第三ブチルフェニル）−４，４’−ビフェニレンジホスホナイト［イルガフォスＰ−ＥＰＱ（登録商標：Ｉｒｇａｆｏｓ）、チバ  スペシャルティ
ケミカルズ  インコーポレーテッド、式（Ｈ）］である。
【００７３】
上記した有機ホスフィット及びホスホナイトは既知の化合物であり、それらの多くは市販で入手可能である。
【００７４】
ベンゾフラノ−２−オン類の好ましい加工安定剤は、例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書又は欧州特許出願公開第０５９１１０２号明細書に開示されているもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシ−フェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オンである。
【００７５】
特に興味深いものは、成分（ｃ）が
１．トコフェロール、例えば、α−トコフェロール、β−トコフェロール、γ−トコフェロール、δ−トコフェロール及びそれらの混合物（ビタミンＥ）、
２．β−（３，５−ジ−第三ブチル−４−ヒドロキシフェニル）プロピオン酸のエステルであって、一価又は多価アルコール、例えば、オクタデカノール、チオジエチレングリコール、ペンタエリトリトール又はトリス（ヒドロキシエチル）イソシアヌレートとのエステル、
３．ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル３，５−ジ−第三ブチル−４−ヒドロキシベンジルホスホネート、ジオクタデシル−５−第三ブチル−４−ヒドロキシ−３−メチルベンジルホスホネート又は３，５−ジ−第三ブチル−４−ヒドロキシベンジルホスホン酸のモノエチルエステルのカルシウム塩、
４．β−（５−第三ブチル−４−ヒドロキシ−３−メチルフェニル）プロピオン酸のエステルであって、一価または多価アルコール、例えば、ジエチレングリコールとのエステル、
５．β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）トリメチレンジアミン、
６．ホスフィット及びホスホナイト、例えば、トリス（２，４−ジ−第三ブチルフェニル）ホスフィット、テトラキス（２，４−ジ−第三ブチルフェニル）４，４’−ビフェニレンジホスホナイト、及び
７．ベンゾフラノ−２−オン、例えば、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン；又はそれらの混合物
からなる群から選択される、ナノ複合材料である。
【００７６】
非常に特に興味深いものは、成分（ｃ）が、トリス（２，４−ジ−第三ブチルフェニル）ホスフィット、ビス（２，４−ジ−第三ブチル−６−メチルフェニル）エチルホスフィット、ビス（２，４−ジ−第三ブチルフェニル）ペンタエリトリトールジホスフィット、テトラキス（２，４−ジ−第三ブチルフェニル）−４，４’−ビフェニレンジホスホナイト、３−（３，４−ジメチルフェニル）−５，７−ジ−第三ブチルベンゾフラノ−２−オ
ン、３−（２，３−ジメチルフェニル）−５，７−ジ−第三ブチルベンゾフラノ−２−オン、及び／又は式（Ｉａ）、（Ｉｂ）、（Ｉｃ）、（Ｉｄ）又は（Ｉｇ）
【化２１】
0004512088.tif 000022
で表わされる化合物であるところのナノ複合材料である。
【００７７】
非常に興味深いものは、成分（ｄ）がエポキシドであるところのナノ複合材料である。
【００７８】
本発明の目的のために、エポキシド［成分（ｄ）］は、脂肪族、芳香族、脂環式、芳香脂肪族又は複素環式構造を有し得り、それらは、側基としてエポキシド基を含むか、又はこれらの基は、脂環式又は複素環式環系の一部を形成する。エポキシド基は、好ましくは、エーテル又はエステル結合によって、分子の残りの部分にグリシジル基として結合されるか、または、当該化合物は、複素環式アミン、アミド又はイミドのＮ−グリシジル誘導体である。これらの種類のエポキシドは、一般的に既知であり、かつ市販で入手可能である。
【００７９】
好ましくは、成分（ｄ）は、エポキシド基、例えば、炭素原子、酸素原子、窒素原子又は硫黄原子に直接結合される式（Ｅ−１）
【化２２】
0004512088.tif 000023
（式中、Ｒ11及びＲ13は両方とも水素原子を表わし、Ｒ12は水素原子又はメチル基を表わし、ｎは０を表わすか；又は、Ｒ11及びＲ13は、一緒になって、−ＣＨ2ＣＨ2−又は−ＣＨ2ＣＨ2ＣＨ2−を表わし、Ｒ12は水素原子を表わし、ｎは０又は１を表わす。）で表わされるものを含む多官能価エポキシドである。
【００８０】
エポキシドの例は、以下の通りである：
１．分子中に２つのカルボキシル基を有する化合物及びエピクロロヒドリン及び／又はグリセロールジクロロヒドリン及び／又はβ−メチルエピクロロヒドリンを反応させることによって得られ得るジグリシジル及びジ（β−メチルグリシジル）エステル。反応は、塩基の存在下で都合良く行われる。
分子中に２つのカルボキシル基を有する化合物として、脂肪族ジカルボン酸が使用され得る。これらのジカルボン酸の例は、グルタル酸、アジピン酸、ピメリン酸、スベリン酸、アゼライン酸、セバシン酸、又は、二量化もしくは三量化リノール酸である。
しかしながら、例えば、テトラヒドロフタル酸、４−メチルテトラヒドロフタル酸、ヘキサヒドロフタル酸又は４−メチルヘキサヒドロフタル酸等の脂環式ジカルボン酸を使用することもできる。
更に、芳香族ジカルボン酸、例えば、フタル酸又はイソフタル酸が使用され得る。
【００８１】
２．アルカリ条件下で、２つの遊離アルコールヒドロキシル基及び／又はフェノールヒドロキシル基を有する化合物及び適当な置換エピクロロヒドリンを反応させること、又は酸性触媒の存在下で、２つの遊離アルコールヒドロキシル基及び／又はフェノールヒドロキシル基を有する化合物及び適当な置換エピクロロヒドリンを反応させ、その後、アルカリ処理をすることによって得られ得るジグリシジル、又はジ（β−メチルグリシジル）エーテル。
この種のエーテルは、例えば、エチレングリコール、ジエチレングリコール及び高級ポリ（オキシエチレン）グリコール、プロパン−１，２−ジオール、又はポリ（オキシプロピレン）グリコール、プロパン−１，３−ジオール、ブタン−１，４−ジオール、ポリ（オキシテトラメチオレン）グリコール、ペンタン−１，５−ジオール、ヘキサン−１，６−ジオール、ソルビトール等の非環式アルコールから、及びポリエピクロロヒドリンから誘導される。
しかしながら、それらはまた、例えば、１，３−又は１，４−ジヒドロキシシクロヘキサン、ビス（４−ヒドロキシシクロヘキシル）メタン、２，２−ビス（４−ヒドロキシシクロヘキシル）プロパン又は１，１−ビス（ヒドロキシメチル）シクロヘキセ−３−エン等の脂環式アルコールからも誘導されるか、又はそれらは、Ｎ，Ｎ−ビス（２−ヒドロキシエチル）アニリン又はｐ，ｐ’−ビス（２−ヒドロキシエチルアミノ）ジフェニルメタン等の芳香族核を有する。
エポキシドはまた、単核フェノールから、例えば、レゾルシノール、ピロカテコール又はヒドロキノン等からも誘導され得るか、又は、それらは、多核フェノール、例えば、４，４’−ジヒドロキシビフェニル、ビス（４−ヒドロキシフェニル）メタン、２，２−ビス（４−ヒドロキシフェニル）プロパン、２，２−ビス（４−ヒドロキシフェニル）ヘキサフルオロプロパン、２，２−ビス（３，５−ジブロモ−４−ヒドロキシフェニル）プロ
パン、４，４’−ジヒドロキシジフェニルスルホン、９，９’−ビス（４−ヒドロキシフェニル）フルオレン等に、もしくは、酸性条件下で得られ得るフェノールとホルムアルデヒドの縮合生成物、例えば、フェノールノボラックに基づく。
【００８２】
３．例えば、エピクロロヒドリンと２つのアミノ水素原子を含むアミンの反応生成物の脱塩化水素によって得られ得るジ（Ｎ−グリシジル）化合物。これらのアミンの例は、アニリン、トルイジン、ｎ−ブチルアミン、ビス（４−アミノフェニル）メタン、ｍ−キシレンジアミン又はビス（４−メチルアミノフェニル）メタンである。
しかしながら、エチレンウレア又は１，３−プロピレンウレア等のシクロアルキレンウレアのＮ，Ｎ’−ジグリシジル誘導体及び５，５−ジメチルヒダントイン等のヒダントインのＮ，Ｎ’−ジグリシジル誘導体もまた、ジ（Ｎ−グリシジル）化合物に含まれる。
【００８３】
４．例えば、エタン−１，２−ジチオール又はビス（４−メルカプトメチルフェニル）エーテル等のジチオールから誘導されたジ−Ｓ−グリシジル誘導体等のジ（Ｓ−グリシジル）化合物。
【００８４】
５．Ｒ11及びＲ13が、一緒になって、−ＣＨ2ＣＨ2−を表わし、ｎが０を表わすところの式（Ｅ−１）で表わされる基を有するエポキシド、例えば、ビス（２，３−エポキシシクロペンチル）エーテル、２，３−エポキシシクロペンチルグリシジルエーテル又は１，２−ビス（２，３−エポキシシクロペンチルオキシ）エタン。Ｒ11及びＲ13が、一緒になって、−ＣＨ2ＣＨ2−を表わし、ｎが１を表わすところの式（Ｅ−１）で表わされる基を有するエポキシド、例えば、（３’，４’−エポキシ−６’−メチルシクロヘキシル）メチル３，４−エポキシ−６−メチルシクロへキサンカルボキシレート。
【００８５】
例えば、それらの製造方法のために、上記の２官能価エポキシドは、少量の一又は３官能価画分を含み得る。
主に、芳香族構造を有するジグリシジル化合物が使用される。
所望により、異なる構造のエポキシドの混合物を使用することもできる。
【００８６】
適当な２官能価エポキシドの例は以下の通りである：
ａ）アラルダイトＧＹ２４０（登録商標：Ａｒａｌｄｉｔｅ）、アラルダイトＧＹ２５０（登録商標：Ａｒａｌｄｉｔｅ）、アラルダイトＧＹ２６０（登録商標：Ａｒａｌｄｉｔｅ）、アラルダイトＧＹ２６６（登録商標：Ａｒａｌｄｉｔｅ）、アラルダイトＧＹ２６００（登録商標：Ａｒａｌｄｉｔｅ）又はアラルダイトＭＹ７９０（登録商標：Ａｒａｌｄｉｔｅ）等の液体ビスフェノールＡジグリシジルエーテル。
【００８７】
ｂ）アラルダイトＧＴ６０７１（登録商標：Ａｒａｌｄｉｔｅ）、アラルダイトＧＴ７０７１（登録商標：Ａｒａｌｄｉｔｅ）、アラルダイトＧＴ７０７２（登録商標：Ａｒａｌｄｉｔｅ）、アラルダイトＧＴ６０６３（登録商標：Ａｒａｌｄｉｔｅ）、アラルダイトＧＴ７０２３（登録商標：Ａｒａｌｄｉｔｅ）、アラルダイトＧＴ６０６４（登録商標：Ａｒａｌｄｉｔｅ）、アラルダイトＧＴ７３０４（登録商標：Ａｒａｌｄｉｔｅ）、アラルダイトＧＴ７００４（登録商標：Ａｒａｌｄｉｔｅ）、アラルダイトＧＴ６０８４（登録商標：Ａｒａｌｄｉｔｅ）、アラルダイトＧＴ１９９９（登録商標：Ａｒａｌｄｉｔｅ）、アラルダイトＧＴ７０７７（登録商標：Ａｒａｌｄｉｔｅ）、アラルダイトＧＴ６０７９（登録商標：Ａｒａｌｄｉｔｅ）、アラルダイトＧＴ７０９７（登録商標：Ａｒａｌｄｉｔｅ）、アラルダイトＧＴ７００８（登録商標：Ａｒａｌｄｉｔｅ）、アラルダイトＧＴ６０９９（登録商標：Ａｒａｌｄｉｔｅ）、アラルダイトＧＴ６６０８（登録商標：Ａｒａｌｄｉｔｅ）、アラルダイトＧＴ６６０９（登録商標：Ａｒａｌｄｉｔｅ）又はアラルダイトＧＴ６６１０（登録商標：Ａｒａｌｄｉｔｅ）等の固体ビスフェノールＡジグリシジルエーテル。
【００８８】
ｃ）アラルダイトＧＹ２８１（登録商標：Ａｒａｌｄｉｔｅ）、アラルダイトＧＹ２８２（登録商標：Ａｒａｌｄｉｔｅ）、アラルダイトＰＹ３０２（登録商標：Ａｒａｌｄｉｔｅ）又はアラルダイトＰＹ３０６（登録商標：Ａｒａｌｄｉｔｅ）等の液体ビスフェノールＦグリシジルエーテル。
【００８９】
ｄ）シェルグリシジルエーテル１６２（登録商標：Ｓｈｅｌｌ）、アラルダイトＤＹ０３９０（登録商標：Ａｒａｌｄｉｔｅ）又はアラルダイトＤＹ０３９１（登録商標：Ａｒａｌｄｉｔｅ）等のアルコールの液体グリシジルエーテル。
【００９０】
ｅ）シェル  カルドゥラＥテレフタル酸エステル（登録商標：Ｓｈｅｌｌ）、トリメリト酸エステル、アラルダイトＰＹ２８４（登録商標：Ａｒａｌｄｉｔｅ）又は芳香族グリシジルエステルの混合物、例えばアラルダイトＰＴ９１０（登録商標：Ａｒａｌｄｉｔｅ）等のカルボン酸の液体グリシジルエステル。
ｆ）アラルダイトＣＹ１７９（登録商標：Ａｒａｌｄｉｔｅ）等の液体脂環式エポキシ樹脂。
【００９１】
適当な３官能価及び多官能価エポキシドの例は、以下の通りである：
ａ）ＣＧエポキシレジン０１６３（登録商標：ＣＧ  Ｅｐｏｘｙ  Ｒｅｓｉｎ）等のテトラフェニルエタンの固体ポリグリシジルエーテル。
ｂ）ＥＰＮ１１３８、ＥＰＮ１１３９、ＧＹ１１８０、ＰＹ３０７等のフェノール−ホルムアルデヒドノボラックの固体及び液体ポリグリシジルエーテル。
ｃ）ＥＣＮ１２３５、ＥＣＮ１２７３、ＥＣＮ１２８０、ＥＣＮ１２９９等のｏ−クレゾール−ホルムアルデヒドノボラックの固体及び液体ポリグリシジルエーテル。
ｄ）アラルダイトＰＴ８１０（登録商標：Ａｒａｌｄｉｔｅ）等の固体複素環式エポキシ樹脂（トリグリシジルイソシアヌレート）。
ｅ）アラルダイトＭＹ０５１０（登録商標：Ａｒａｌｄｉｔｅ）等のｐ−アミノフェノールの液体Ｎ，Ｎ，Ｏ−トリグリシジルエーテル。
ｆ）アラルダイトＭＹ７２０（登録商標：Ａｒａｌｄｉｔｅ）、アラルダイトＭＹ７２１（登録商標：Ａｒａｌｄｉｔｅ）等のテトラグリシジル−４，４’−メチレンベンザミン又はＮ，Ｎ，Ｎ’，Ｎ’−テトラグリシジルジアミノフェニルメタン。
【００９２】
特に好ましい２官能価エポキシドは、ビスフェノールに基づく、例えば、２，２−ビス（４−ヒドロキシフェニル）プロパン（ビスフェノールＡ）に、又はビス（オルト／パラ−ヒドロキシフェニル）メタン（ビスフェノールＦ）の混合物等に基づく液体又は低融点のジグリシジルエーテルである。
【００９３】
非常に特に好ましいものは、ビスフェノールＡジグリシジルエーテル型のエポキシド、例えば、アラルダイトＧＴ６０７１、ＧＴ７０７１、ＧＴ７０７２（登録商標：Ａｒａｌｄｉｔｅ）、又はアラルダイトＧＹ２８１又はＰＹ３０６（登録商標：Ａｒａｌｄｉｔｅ）等のビスフェノールＦ型のエポキシド；ジグリシジル１，２−シクロヘキサンジカルボキシレート、例えばアラルダイトＰＹ２８４（登録商標：Ａｒａｌｄｉｔｅ）；又は、フェノールノボラックエポキシ樹脂、例えば、アラルダイトＰＹ（登録商標：Ａｒａｌｄｉｔｅ）ＥＰＮ１１３９である。
【００９４】
本発明の概念におけるオキサゾリン類からの単官能価又は多官能価の、特に３官能価の化合物［成分（ｄ）］は、既知であり、例えば、欧州特許公開第０５８３８０７号明細書に記載され、そしてそれは、例えば、式（ＯＸ−１）
【化２３】
0004512088.tif 000024
（式中、Ｒ8、Ｒ9、Ｒ10及びＲ11は、互いに独立して、水素原子、ハロゲン原子、炭素原子数１ないし２０のアルキル基、炭素原子数４ないし１５のシクロアルキル基、未置換の又は炭素原子数１ないし４のアルキル基で置換されたフェニル基、炭素原子数１ないし２０のアルコキシ基又は炭素原子数２ないし２０のカルボキシアルキル基を表わし、
ｔ＝３の場合、
Ｒ12は、酸素原子又は硫黄原子で中断され得る、１ないし１８個の炭素原子を有する３価の直鎖、枝分かれした又は環状の脂肪族基を表わすか、又は、Ｒ12は更に、未置換の又は炭素原子数１ないし４のアルキル基−置換ベンゼントリイル基を表わし、
ｔ＝２の場合、
Ｒ12は、酸素原子又は硫黄原子で中断され得る、１ないし１８個の炭素原子を有する２価の直鎖、枝分かれした又は環状の脂肪族基を表わすか、又は、Ｒ12は更に、未置換の又は炭素原子数１ないし４のアルキル基で置換されたフェニレン基を表わし、
ｔ＝１の場合、
Ｒ12は、酸素原子又は硫黄原子で中断され得る、１ないし１８個の炭素原子を有する１価の直鎖、枝分かれした又は環状の脂肪族基を表わすか、又は、Ｒ12は更に、未置換の又は炭素原子数１ないし４のアルキル基で置換されたフェニル基を表わす。）で表わされる化合物である。
【００９５】
ハロゲン原子は、例えば、フッ素原子、塩素原子、臭素原子又は沃素原子、特に好ましくは塩素原子である。
【００９６】
炭素原子数１ないし２０のアルキル基は、枝分かれした又は未枝分かれの基、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルペンチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基又はドコシル基である。Ｒ8、Ｒ9、Ｒ10及びＲ11の好ましい定義は、炭素原子数１ないし１２のアルキル基、特に炭素原子数１ないし８のアルキル基、例えば炭素原子数１ないし４のアルキル基である。
【００９７】
炭素原子数４ないし１５のシクロアルキル基、特に炭素原子数５ないし１２のシクロアルキル基は、例えば、シクロブチル基、シクロペンチル基、シクロヘキシル基、シクロヘプチル基、シクロオクチル基又はシクロドデシル基である。好ましいものは、炭素原子数５ないし８のシクロアルキル基、特にシクロヘキシル基である。
【００９８】
好ましくは、１ないし３個、特に１又は２個のアルキル基を含む炭素原子数１ないし４のアルキル−置換フェニル基は、例えば、ｏ−、ｍ−又はｐ−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２−メチル−６−エチルフェニル基、４−第三ブチルフェニル基、２−エチルフェニル
基又は２，６−ジエチルフェニル基である。
【００９９】
炭素原子数１ないし２０のアルコキシ基は、枝分かれした又は未枝分かれの基、例えば、メトキシ基、エトキシ基、プロポキシ基、イソプロポキシ基、ｎ−ブトキシ基、イソブトキシ基、ペントキシ基、イソペントキシ基、ヘキシルオキシ基、ヘプチルオキシ基、オクチルオキシ基、デシルオキシ基、テトラデシルオキシ基、ヘキサデシルオキシ基又はオクタデシルオキシ基等である。Ｒ8、Ｒ9、Ｒ10及びＲ11の好ましい意味は、炭素原子数１ないし１２のアルコキシ基、特に炭素原子数１ないし８のアルコキシ基、例えば炭素原子数１ないし４のアルコキシ基である。
【０１００】
炭素原子数２ないし２０のカルボキシアルキル基は、枝分かれした又は未枝分かれの基、例えば、カルボキシメチル基、カルボキシエチル基、カルボキシプロピル基、カルボキシブチル基、カルボキシペンチル基、カルボキシヘキシル基、カルボキシヘプチル基、カルボキシオクチル基、カルボキシノニル基、カルボキシデシル基、カルボキシウンデシル基、カルボキシドデシル基、２−カルボキシ−１−プロピル基、２−カルボキシ−１−ブチル基又は２−カルボキシ−１−ペンチル基である。Ｒ8、Ｒ9、Ｒ10及びＲ11の好ましい意味は、炭素原子数２ないし１２のカルボキシアルキル基、特に炭素原子数２ないし８のカルボキシアルキル基、例えば炭素原子数２ないし４のカルボキシアルキル基である。
【０１０１】
酸素原子又は硫黄原子で中断され得る、１ないし１８個の炭素原子を有する３価の直鎖、枝分かれした又は環状の脂肪族基は、３つの結合が同一又は異なる原子に対して存在し得ることを意味する。その例は、メタントリイル基、１，１，１−エタントリイル基、１，１，１−プロパントリイル基、１，１，１−ブタントリイル基、１，１，１−ぺンタントリイル基、１，１，１−ヘキサントリイル基、１，１，１−ヘプタントリイル基、１，１，１−オクタントリイル基、１，１，１−ノナントリイル基、１，１，１−デカントリイル基、１，１，１−ウンデカントリイル基、１，１，１−ドデカントリイル基、１，２，３−プロパントリイル基、１，２，３−ブタントリイル基、１，２，３−ペンタントリイル基、１，２，３−ヘキサントリイル基、１，１，３−シクロペンタントリイル基、１，３，５−シクロヘキサントリイル基、３−オキソ−１，１，５−ペンタントリイル基又は３−チオ−１，１，５−ペンタントリイル基である。
【０１０２】
酸素原子又は硫黄原子で中断され得る、１ないし１８個の炭素原子を有する２価の直鎖、枝分かれした又は環状の脂肪族基は、２つの結合が同一又は異なる原子に対して存在し得ることを意味する。その例は、メチレン基、エチレン基、プロピレン基、ブチレン基、ペンチレン基、ヘキシレン基、ヘプチレン基、オクチレン基、ノニレン基、デシレン基、ウンデシレン基又はドデシレン基である。
【０１０３】
好ましくは、１ないし３個、特に１又は２個のアルキル基を含む、未置換の又は炭素原子数１ないし４のアルキル基−置換ベンゼントリイル基は、例えば、１，２，４−ベンゼントリイル基、１，３，５−ベンゼントリイル基、３−メチル−１，２，４−ベンゼントリイル基又は２−メチル−１，３，５−ベンゼントリイル基である。特に好ましいものは、１，２，４−ベンゼントリイル基及び１，３，５−ベンゼントリイル基である。
【０１０４】
特に興味深いものは、Ｒ8、Ｒ9、Ｒ10及びＲ11が互いに独立して、水素原子又は炭素原子数１ないし４のアルキル基を表わし、Ｒ12が１，２，４−ベンゼントリイル基又は１，３，５−ベンゼントリイル基を表わす、式（ＯＸ−１）で表わされる化合物である。
【０１０５】
特に興味深いものは、式（ＯＸ−１）で表わされる化合物、例えば、２，２’，２’’−（１，３，５−ベンゼントリイル）トリス−２−オキサゾリン；２，２’，２’’−（１，２，４−ベンゼントリイル）トリス−４，４−ジメチル−２−オキサゾリン；２，２
’，２’’−（１，３，５−ベンゼントリイル）トリス−４，４−ジメチル−２−オキサゾリン；２，２’，２’’−（１，２，４−ベンゼントリイル）トリス−５−メチル−２−オキサゾリン；又は２，２’，２’’−（１，３，５−ベンゼントリイル）トリス−５−メチル−２−オキサゾリンである。
【０１０６】
本発明の意味におけるビスオキサゾリン類からの好ましい２官能価の化合物は、Ｔ．ローントジェンス他．，Ｍａｋｒｏｍｏｌ．Ｃｈｅｍ．，Ｍａｃｒｏｍｏｌ．Ｓｙｍｐ．７５，２１１−２１６（１９９３）に記載されており、そして、それは、例えば、式（ＯＸ−２）、（ＯＸ−３）及び（ＯＸ−４）
【化２４】
0004512088.tif 000025
で表わされる化合物である。
【０１０７】
本発明の意味におけるオキサジン又はオキサゾロン類からの単官能価又は多官能価の、特に２官能価の化合物［成分（ｄ）］は、既知であり、例えば、Ｈ．イナタ他．，Ｊ．Ａｐｐｌｉｅｄ  Ｐｏｌｙｍｅｒ  Ｓｃｉｅｎｃｅ  第３２巻，４５８１−４５９４（１９８６）に記載されており、そして、それは、例えば、式（ＯＸ−５）又は（ＯＸ−６）
【化２５】
0004512088.tif 000026
（式中、Ｒ14は、直接結合、又は、未置換のもしくは炭素原子数１ないし４のアルキル−置換フェニレン基又はチオフェン基を表わし、Ｒ15及びＲ16は、互いに独立して、水素原子又は炭素原子数１ないし４のアルキル基を表わす。）で表わされる化合物、又は（ＯＸ−７）
【化２６】
0004512088.tif 000027
で表わされる化合物である。
【０１０８】
特に好ましいものは、Ｒ14が直接結合を表わす式（ＯＸ−５）及び（ＯＸ−６）で表わされる化合物、特に２，２’−ビス（４Ｈ−３，１−ベンゾキサジノ−４−オン）又は式（ＯＸ−７）で表わされる化合物である。
【０１０９】
本発明の意味におけるイソシアネート類からの単官能価又は多官能価の、特に２官能価の化合物［成分（ｄ）］は、既知であり、例えば、式（ＩＣ−１）
Ｏ＝Ｃ＝Ｎ−Ｒ23−Ｎ＝Ｃ＝Ｏ              （ＩＣ−１）
（式中、Ｒ23は、炭素原子数１ないし２０のアルキレン基又はポリメチレン基、アリーレン基、アラルキレン基又はシクロアルキレン基を表わす。）で表わされる化合物である。
【０１１０】
好ましいジイソシアネートは、テトラメチレンジイソシアネート、ヘキサメチレンジイソシアネート、ドデカメチレンジイソシアネート、エイコサン１，２０−ジイソシアネート、４−ブチルヘキサメチレンジイソシアネート、２，２，４−及び２，４，４−トリメチルヘキサメチレンジイソシアネート、ＯＣＮ（ＣＨ2）2Ｏ（ＣＨ2）2ＮＣＯ、トルエン２，４−ジイソシアネート、ｐ−フェニレンジイソシアネート、キシリレンジイソシアネート、３−イソシアナト−メチル−３，５，５−トリメチルシクロヘキシルイソシアネート、ナフタレンジイソシアネート、スルホニルジイソシアネート、３，３’−、４，４’−及び３，４’−ジイソシアナトビフェニル、２，２−ジフェニルプロパン及びジフェニルエーテル、ジフェニルメタンの３，３’−ジメチル−４，４’ジイソシアネート、３，３’−ジメトキシ−４，４’−ジイソシアナトビフェニル及び４，４’−ジイソシアナトジフェニルメタンである。
【０１１１】
これらのジイソシアネートは、市販で入手可能であるか、又は、市販で入手可能なアミンから製造され得る。
しかしながら、ジイソシアネート発生剤、例えばポリマー状ウレタン、ウレトジオン二量体及びそれ以上のオリゴマー、シアヌレートポリマー、ウレタン及びシアヌレートポリマーのポリマー状ウレタン及び熱により分離可能なシッフ塩基付加物を使用することもできる。
【０１１２】
本発明の意味における無水物類からの単官能価又は多官能価の、特に２官能価の化合物［成分（ｄ）］は、既知であり、例えば、式（ＡＨ−１）
【化２７】
0004512088.tif 000028
［式中、Ｒ24は、式（ＡＨ−１ａ）ないし（ＡＨ−１ｊ）
【化２８】
0004512088.tif 000029
（式中、Ｒ25は、−ＣＨ2−、−ＣＨ（ＣＨ3）−、−Ｃ（ＣＨ3）2−、−Ｃ（ＣＦ3）2−、−Ｓ−、−Ｏ−、−（Ｏ）Ｓ（Ｏ）−、−ＮＨＣＯ−、−ＣＯ−又は−Ｐ（Ｏ）（炭素原子数１ないし２０のアルキル）−を表わし、式（ＡＨ−１ａ）ないし（ＡＨ−１ｅ）の芳香族環は、未置換であるか又は１つ以上の炭素原子数１ないし６のアルキル基、炭素原子数１ないし６のアルコキシ基又はハロゲン原子で置換される。）で表わされる基を表わす。］で表わされる化合物である。
【０１１３】
３官能価の無水物の例は、無水メリト酸である。
好ましいものは、芳香族環を含むテトラカルボン酸二無水物である。これらのテトラカルボン酸無水物は、市販で入手可能である。異なる構造を有するテトラカルボン酸二無水物の混合物を使用することもできる。
【０１１４】
好ましくは、ナノ粒子状の天然又は合成フィロシリケート、又は該フィロシリケートの混合物［成分（ｂ）］は、合成ポリマー［成分（ａ）］の質量に基づき、０．０１ないし３０％、特に０．１ないし２０％、例えば０．５ないし１０％の量でナノ複合材料中に存在する。
【０１１５】
フェノール系抗酸化剤及び／又は加工安定剤［成分（ｃ）］は、好ましくは、合成ポリマー［成分（ａ）］の質量に基づき、０．０１ないし５％、特に０．０５ないし５％、例えば０．１ないし２％の量でナノ複合材料へ添加される。
【０１１６】
エポキシド、オキサゾリン、オキサゾロン、オキサジン、イソシアネート及び／又は無水物からなる群から選択される単官能価又は多官能価化合物［成分（ｄ）］は、好ましくは、合成ポリマー［成分（ａ）］の質量に基づき、０．０１ないし５％、特に０．１ない
し５％、例えば０．１ないし２％の量でナノ複合材料へ添加される。
【０１１７】
成分（ａ）、（ｂ）、（ｃ）及び（ｄ）に加えて、新規ナノ複合材料は、例えば、以下のような更なる添加剤を含み得る：
１．抗酸化剤
１．１．アルキル化モノフェノール、例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチル  −ウンデシ−１’−イル）−フェノール、２，４−ジメチル−６−（１’−メチル  −ヘプタデシ−１’−イル）フェノール、２，４−ジメチル−６−（１’−メチルトリデシ−１’−イル）フェノール及びそれらの混合物。
【０１１８】
１．２．アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１１９】
１．３．ヒドロキノン及びアルキル化ヒドロキノン、例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１２０】
１．４．トコフェロール、例えば、α−トコフェロール、β−トコフェロール、γ−トコフェロール、δ−トコフェロール及びそれらの混合物（ビタミンＥ）。
【０１２１】
１．５．ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【０１２２】
１．６．アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，
４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０１２３】
１．７．Ｏ−、Ｎ−及びＳ−ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【０１２４】
１．８．ヒドロキシベンジル化マロネート、例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【０１２５】
１．９．芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１２６】
１．１０．トリアジン化合物、例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１２７】
１．１１．ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１２８】
１．１２．アシルアミノフェノール、例えば、４−ヒドロキシラウラニリド、４−ヒドロキシステアラニリド、オクチルＮ−（３，５−ジ−第三ブチル−４−ヒドロキシフェニル）カルバメート。
【０１２９】
１．１３．β−（３，５−ジ−第三ブチル−４−ヒドロキシフェニル）プロピオン酸のエステルであって、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３０】
１．１４．β−（５−第三ブチル−４−ヒドロキシ−３−メチルフェニル）プロピオン酸のエステルであって、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【０１３１】
１．１５．β−（３，５−ジシクロヘキシル−４−ヒドロキシフェニル）プロピオン酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３２】
１．１６．３，５−ジ−第三ブチル−４−ヒドロキシフェニル酢酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チ
アウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３３】
１．１７．β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製れるナウガードＸＬ−１（登録商標：Ｎａｕｇａｒｄ）。
【０１３４】
１．１８．アスコルビン酸（ビタミンＣ）
１．１９．アミン酸化防止剤、例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【０１３５】
２．ＵＶ吸収剤及び光安定剤
２．１．２−（２’−ヒドロキシフェニル）ベンゾトリアゾール、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−
２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【０１３６】
２．２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１３７】
２．３．置換された及び非置換の安息香酸のエステル、例えば、４−第三ブチル−フェニルサリチレート、フェニルサリチレート、オクチルフェニルサリチレート、ジベンゾイルレソルシノール、ビス（４−第三ブチルベンゾイル）レソルシノール、ベンゾイルレソルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１３８】
２．４．アクリレート、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１３９】
２．５．ニッケル化合物、例えば、ｎ−ブチルアミン、トリエタノールアミン又はＮ−
シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１４０】
２．６．立体障害アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジ
アザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１４１】
２．７．オキサミド、例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１４２】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１４３】
３．金属奪活剤、例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラ
ジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１４４】
４．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１４５】
５．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１４６】
６．チオ相乗剤、例えば、ジラウリルチオジプロピオン酸又はジステアリルチオジプロピオン酸。
【０１４７】
７．過酸化物捕捉剤、例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１４８】
８．ポリアミド安定剤、例えば、ヨウ化物及び／又はリン化合物と組み合わせた銅塩及び二価マグネシウムの塩。
【０１４９】
９．塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１５０】
１０．核剤、例えば、タルクのような無機物質、二酸化チタン、酸化マグネシウムのような金属酸化物、好ましくはアルカリ土類金属の燐酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１５１】
１１．充填剤及び強化剤、例えば、炭酸カルシウム、シリカ、シリケート、ガラス繊維
、ガラス球、アスベスト、タルク、カオリン、雲母、硫酸バリウム、金属酸化物及び金属水酸化物、カーボンブラック、グラファイト、木粉及び他の天然物の粉末又は繊維、合成繊維。
【０１５２】
１２．他の添加剤、例えば、可塑剤、滑剤、乳化剤、顔料、レオロジー添加剤、触媒、流れ調整剤、蛍光増白剤、防炎加工剤、静電防止剤及び発泡剤。
【０１５３】
補助安定剤は、安定化される合成ポリマーの総質量に対して、例えば、０．０１ないし１０％の濃度で添加される。
好ましい更なる添加剤は、ナノ複合材料のための変性剤、相溶化剤、光安定剤、分散剤又は溶解剤、顔料、染料、可塑剤及び／又は強化剤である。
【０１５４】
ナノ充填剤に加えて、他の充填剤、例えば、タルク、炭酸カルシウム、雲母又はカオリンが、強化剤（リストの項目１１）として使用され得る。これらは、安定化される合成ポリマーの総質量に基づき、例えば、０．０１ないし４０％の濃度で合成ポリマーに添加される。
【０１５５】
充填剤及び強化剤（リストの項目１１）、例えば金属水酸化物、特に水酸化アルミニウム又は水酸化マグネシウムは、安定化される合成ポリマーの総質量に基づき、例えば、０．０１ないし６０％の濃度で合成ポリマーに添加される。
充填剤としてのカーボンブラックは、安定化される合成ポリマーの総質量に基づき、賢明には、０．０１ないし５％の濃度で合成ポリマーに添加される。
強化剤としてのグラスファイバーは、安定化される合成ポリマーの総質量に基づき、賢明には、０．０１ないし２０％の濃度で合成ポリマーに添加される。
【０１５６】
更なる好ましい組成物は、成分（ａ）、（ｂ）、（Ｃ）及び（ｄ）に加えて、更なる添加剤、特に高級脂肪酸のアルカリ土類金属塩、例えばカルシウムステアレートを含む。
特に好ましい更なる添加剤は、明細書の最初に記載したようなナノ複合材料のための変性剤、相溶化剤及び／又は金属不動態化剤である。
相溶化剤は、疎水相及び親水相の間の媒介剤（ｍｅｄｉａｔｏｒ）である。好ましくは、相溶化剤は、両親媒性を有するポリマー状分散剤又は溶解剤である。
【０１５７】
相溶剤として興味深いものは、例えば、無水マレイン酸グラフト化ポリプロピレン（ＰＰ−ｇ−ＭＡ）、イタコン酸グラフト化ポリプロピレン、アクリル酸グラフト化ポリプロピレン又はポリエチレンオキシド−ブロック−ポリスチレン（ＰＥＯ−ｂｌ−ＰＳ）等のブロック−グラフトコポリマーである。好ましくは、ブロック−グラフトコポリマーは、Ｍｎ１０００ないし１０００００の分子量を有し、無水マレイン酸変性ポリプロピレンオリゴマー（ＰＰ−ｇ−ＭＡ）において、無水マレイン酸含有量は０．１ないし１０％である［例えば、エポレンＥ４３（登録商標：Ｅｐｏｌｅｎｅ）、ＭＡ含有量  ２．９質量％、Ｍｎ  ８８００（イーストマン社）；ホスタプライムＨＣ５（登録商標：Ｈｏｓｔａｐｒｉｍｅ）、ＭＡ含有量  ４．２質量％、Ｍｎ  ４０００］。特に興味深い相溶化剤は、無水マレイン酸グラフト化ポリプロピレン（ＰＰ−ｇ−ＭＡ）である。
【０１５８】
両親媒性を有するポリマー状分散剤又は溶解剤は、同一の分子中に極性及び非極性基を有するポリマー状分散剤又は溶解剤であり、そしてそれらは、例えば、ポリエチレングリコール（ＰＥＧ）、ポリアクリレート、ポリシロキサン、ポリ酢酸ビニルに基づく分散剤又は溶解剤、又はアクリレート、アクリル酸又はメタクリレートに基づいた少なくとも１種のブロックコポリマーを含むブロックコポリマーに基づいた分散剤又は溶解剤である。
【０１５９】
興味深い両親媒性を有するポリマー状分散剤又は溶解剤は、１つのポリマー中に少なく
とも２つの異なった極性を有する。オリゴマー構造がまた可能である。それらは大抵コポリマー、例えば、既知の重合反応により、例えば、ラジカル又はアニオン重合により、重縮合反応により、例えば、グラフト反応により調製されてもよい末端官能化されたオリゴマー状又は櫛型ポリマーの反応により調製され得るランダムコポリマー、又はブロックコポリマーである。ブロックコポリマーは例えば、ジブロックコポリマー（Ａ−Ｂ型）又はトリブロックコポリマー（Ａ−Ｂ−Ａ又はＡ−Ｂ−Ｃ型）及び所謂テーパー構造である。
【０１６０】
ジブロックコポリマー（Ａ−Ｂ型）は例えば、ポリ（スチレン−ｂ−メチルメタクリレート、ポリ（スチレン−ｂ−第三ブチルメタクリレート）、ポリ（スチレン−ｂ−メチルアクリレート）、ポリ（スチレン−ｂ−ｎ−ブチルアクリレート）、ポリ（スチレン−ｂ−第三ブチルアクリレート）、ポリ（スチレン−ｂ−ブタジエン）、ポリ（スチレン−ｂ−イソプレン［１，４−付加］）、テーパーブロックコポリマーポリ（スチレン−ｂ−ブタジエン）、テーパーブロックコポリマーポリ（スチレン−ｂ−エチレン）、ポリ（スチレン−ｂ−２−ビニルピリジン）、ポリ（スチレン−ｂ−４−ビニル−ピリジン）、ポリ（スチレン−ビス−第三ブチルスチレン）、ポリ（スチレン−ｂ−ジメチルシロキサン）、ポリ（ブタジエン−ｂ−ジメチルシロキサン）、ポリ（ブタジエン［１，４−付加］−ｂ−メチルメタクリレート）、ポリ（イソプレン［１−４−付加］−ｂ−メチルメタクリレート）、ポリ（ブタジエン−ｂ−第三ブチルメタクリレート）、ポリ（ブタジエン−ｂ−第三ブチルアクリレート）、ポリ（イソプレン−ｂ−２−ビニルピリジン）、ポリ（ブタジエン−ｂ−４−ビニルピリジン）、ポリ（スチレン−ｂ−メチルメタクリレート）、ポリ（メチルメタクリレート−ｂ−第三ブチルメタクリレート）、ポリ（メチルメタクリレート−ｂ−第三ブチルアクリレート）、ポリ（第三ブチルアクリレート−ｂ−メチルメタクリレート）、ポリ（ｎ−ブチルアクリレート−ｂ−メチルメタクリレート）、ポリ（２−ビニルピリジン−ｂ−メチルメタクリレート）、ポリ（第三ブチルメタクリレート−ｂ−第三ブチルアクリレート）、ポリ（第三ブチルメタクリレート−ｂ−２−ビニルピリジン）、ポリ（第三ブチルメタクリレート−ｂ−４−ビニルピリジン）、ポリ（第三ブチルアクリレート−ｂ−２−ビニルピリジン）、ポリ（２−ビニルピリジン−ｂ−４−ビニルピリジン）、ポリ（エチレン−ｂ−メチルメタクリレート）、ポリ（エチレン−ｂ−２−ビニルピリジン）又はポリ（エチレン−ｂ−４−ビニルピリジン）である。
【０１６１】
Ａ−Ｂ−Ａ型のトリブロックコポリマーは例えば、ポリ（メチルメタクリレート−ｂ−スチレン−ｂ−メチルメタクリレート）、ポリ（第三ブチルメタクリレート−ｂ−スチレン−ｂ−第三ブチルメタクリレート）、ポリ（第三ブチルアクリレート−ｂ−スチレン−ｂ−第三ブチルアクリレート）、ポリ（２−ビニルピリジン−ｂ−スチレン−ｂ−第三ブチルアクリレート）、ポリ（４−ビニルピリジン−ｂ−スチレン−ｂ−４−ビニルピリジン）、ポリ（ブタジエン［１，２−付加］−ｂ−スチレン−ｂ−ブタジエン［１，２−付加］）、ポリ（ブタジエン［１，４−付加］−ｂ−スチレン−ｂ−ブタジエン［１，４−付加］）、ポリ（スチレン−ｂ−ブタジエン［１，４−及び１，２−付加］−ｂ−スチレン）、ポリ（メチルメタクリレート−ｂ−ブタジエン［１，４−又は１，２−付加］−ｂ−メチルメタクリレート）、ポリ（第三ブチルメタクリレート−ｂ−メチルメタクリレート−ｂ−第三ブチルメタクリレート、ポリ（第三ブチルアクリレート−ｂ−メチルメタクリレート−ｂ−第三ブチルアクリレート）、ポリ（メチルメタクリレート−ｂ−２−ビニルピリジン−ｂ−メチルメタクリレート）、ポリ（４−ビニルピリジン−ｂ−メチルメタクリレート−ｂ−４−ビニルピリジン）、ポリ（メチルメタクリレート−ｂ−第三ブチルアクリレート−ｂ−メチルメタクリレート）、ポリ（メチルメタクリレート−ｂ−ｎ−ブチルアクリレート−ｂ−メチルメタクリレート）、ポリ（第三ブチルメタクリレート−ｂ−第三ブチルアクリレート−ｂ−第三ブチルメタクリレート、ポリ（２−ビニル−ピリジン−ｂ−第三ブチルアクリレート−ｂ−２−ビニルピリジン）、ポリ（４−ビニルピリジン−ｂ−第三ブチルアクリレート−ｂ−４−ビニルピリジン）、ポリ（スチレン−ｂ−ｎ−ブチルアクリレート−ｂ−スチレン）、ポリ（スチレン−ｂ−エチルアクリレート−ｂ
−スチレン）、ポリ（スチレン−ｂ−エチレン−ｂ−スチレン）、ポリ（スチレン−ｂ−ブチレン−ｂ−スチレン）、ポリ（エチレンオキシド−ｂ−スチレン−ｂ−エチレンオキシド）、ポリ（スチレン−ｂ−エチレンオキシド−ｂ−スチレン）又はポリ（スチレン−ｂ−アクリル酸−ｂ−スチレン）である。
【０１６２】
Ａ−Ｂ−Ｃ型のトリブロックコポリマーは例えば、ポリ（スチレン−ｂ−ブタジエン−ｂ−２−ビニルピリジン）、ポリ（スチレン−ｂ−ブタジエン−ｂ−４−ビニルピリジン）、ポリ（スチレン−ｂ−第三ブチルメタクリレート−ｂ−２−ビニルピリジン）、ポリ（スチレン−ｂ−第三ブチルメタクリレート−ｂ−４−ビニルピリジン）、ポリ（スチレン−ｂ−２−ビニルピリジン−ｂ−４−ビニルピリジン）、ポリ（ブタジエン−ｂ−スチレン−ｂ−メチルメタクリレート）、ポリ（スチレン−ｂ−ブタジエン−ｂ−メチルメタクリレート）、ポリ（スチレン−ｂ−２−ビニルピリジン−ｂ−エチルオキシド）、ポリ（スチレン−ｂ−第三ブチルアクリレート−ｂ−メチルメタクリレート）、ポリ（スチレン−ｂ−アクリル酸−ｂ−メチルメタクリレート）、ポリ（スチレン−ｂ−ａ−メチルスチレン−ｂ−メチルメタクリレート）又はポリ（スチレン−ｂ−ａ−メチルスチレン−ｂ−第三ブチルアクリレート）である。
【０１６３】
特に興味ある長鎖ブロックコポリマーは、炭素原子数１０以上の、好ましくは炭素原子数１２ないし１８の鎖長を有する。
【０１６４】
両親媒性を有する特に適した分散剤又は溶解剤は、例えば、ポリ（ブタジエンメチルメタクリレート）、ポリ（イソプレンメチルメタクリレート）、ポリ（エチレンメチルメタクリレート）、ポリ（スチレン−４−ビニルピリジン）、ポリ（スチレン−２−ビニルピリジン）、ポリ（スチレン−ｎ−ブチルアクリレート）、ポリ（スチレン−第三ブチルアクリレート）、ポリ（スチレン  アクリル酸ナトリウム）、ポリ（スチレン−アクリル酸）、ポリ（メチルメタクリレート  アクリル酸ナトリウム）、ポリ（メチルメタクリレート  メタクリル酸ナトリウム）、ポリ（エチレンオキシド−ε−カプロラクトン）、ポリ（２−ビニルピリジン  エチレンオキシド）、ポリ（ブタジエン−エチレンオキシド）、ポリ（ブタジエン  アクリル酸ナトリウム）、ポリ（エチレン−エチレンオキシド）、ポリ（エチレン−プロピレンオキシド）、ポリ（スチレン−エチルアクリレート−スチレン）、ポリ（エチレンオキシド−スチレン−エチレンオキシド）、ポリ（スチレン−アクリル酸−スチレン）、ポリ（スチレンブタジエンメチルメタクリレート）、ポリ（スチレン−ビニルピリジン−エチレンオキシド）、ポリ（スチレン−４−ビニル−安息香酸）、ポリ（スチレン−ポリグリシジル−メタクリレート）、ポリ（エチレン−グリシジルメタクリレート）、ポリ（プロピレン  アクリル酸）、ポリ（エチレン  アクリル酸）、ポリ（プロピレンマレイン酸無水物）、ポリ（エチレンマレイン酸無水物）、ポリ（スチレンマレイン酸無水物）、例えば欧州特許出願公開第０８５９０２８号明細書に記載のポリメタクリル酸−ポリアルキレンオキシドブロックコポリマー、ポリシロキサン−ポリオキシアルキレン、例えば欧州特許出願公開第０７９１０２４号明細書に記載のマレエートとスチレン又はスチレン誘導体とのコポリマー、例えば欧州特許出願公開第０８７０７７４号明細書に記載のＡＴＲＰ技術を使用して調製されるポリスチレン−ポリシロキサンブロックコポリマー、ポリアクリレート−ポリシロキサンブロックコポリマー及びシクロシロキサン−ラジアルコポリマー、メチルメタクリレート−スチレンコポリマー、メチルメタクリレート−スチレン、欧州特許出願公開０１３５２８０号明細書に記載のニトロキシルにより開始されるラジカル重合により調製されるポリブタジエン−メチルメタクリレートである。
【０１６５】
ポリアルキレンオキシドは、好ましくはポリエチレンオキシド、ポリプロピレンオキシド及びポリブチレンオキシドである。
【０１６６】
適したブロックコポリマーは、例えば、ポリアクリレート／ポリスチレン、ポリメタクリレート／エチレンオキシド、ポリアクリレート／ポリエチレンオキシド、ポリアクリレート／ポリエチレン、ポリ酢酸ビニル／ポリエチレン、ポリスチレン／ポリブタジエン、ポリアクリレート／ポリブタジエン、ポリアクリレート／ポリイソプレン、ポリイソプレン／ポリメチルメタクリレート、ポリエチレン／ポリメチルメタクリレート、ポリエチレン／ポリエチレンオキシド又はポリエチレン／ポリプロピレンオキシドである。
【０１６７】
両親媒性を有する特に適した分散剤又は溶解剤は、例えば、ポリ（スチレン−ビス−アクリル酸ナトリウム）、ポリ（スチレン−ビス−アクリル酸）、ポリ（スチレン−ビス−メタクリル酸ナトリウム）、ポリ（スチレン−ビス−Ｎ−メチル−４−ヨウ化ビニルピリジニウム）、ポリ（イソプレン−ビス−Ｎ−メチル−２−ヨウ化ビニルピリジニウム）、ポリ（スチレン−ビス−エチレンオキシド）、ポリ（メチルメタクリレート−ビス−アクリル酸ナトリウム）、ポリ（メチルメタクリレート−ビス−メタクリル酸ナトリウム）、ポリ（メチルメタクリレート−ビス−エチレンオキシド）、ポリ（第三ブチルメタクリレート−ビス−エチレンオキシド）、ポリ（第三ブチルメタクリレート−ビス−エチレンオキシド）、ポリ（メチルメタクリレート−ビス−Ｎ−メチル−４−ヨウ化ビニルピリジニウム）、ポリ（エチレンオキシド−ビス−ラクテート）、ポリ（２−ビニルピリジン−ビス−エチレンオキシド）、ポリ（ブタジエン−ビス−アクリル酸ナトリウム）、ポリ（ブタジエン−ビス−メタクリル酸ナトリウム）、ポリ（ブタジエン−ビス−Ｎ−メチル−４−ヨウ化ビニルピリジニウム）、ポリ（ブタジエン−ビス−エチレンオキシド）、ポリ（エチレン−ビス−エチレンオキシド）又はポリ（エチレン−ビス−プロピレンオキシド）である。
【０１６８】
長鎖側基を含む特に好ましいポリシロキサンは、とりわけ米国特許第５，３８７，４６７号明細書に開示されている。
ポリアクリレートに基づいた他の同様に好ましい分散剤又は溶解剤は、とりわけ米国特許第５，１３３，８９８号明細書に記載されている。
アクリレートに基づいた特に好ましい分散剤又は溶解剤は、例えば、独国のＴｈ．ゴールドシュミット社製テゴマーＤＡ１００（登録商標：Ｔｅｇｏｍｅｒ）、テゴマーＤＡ１０２（登録商標：Ｔｅｇｏｍｅｒ）又はワックスＰ１２１（登録商標：Ｗａｘ  Ｐ１２１）である。
【０１６９】
対応する成形品を形成するための、合成ポリマー、例えばポリオレフィンを加工するための慣用の安定剤の組合わせとして、フェノール系抗酸化剤と有機ホスフィット又はホスホナイトに基づく第二の抗酸化剤の組合せが推奨される。
【０１７０】
合成ポリマーへの成分（ｂ）、（ｃ）及び（ｄ）、及び所望による更なる添加剤の配合は、既知の方法によって、例えば、成形前及び成形中に、もしくは溶解又は分散した化合物を合成ポリマーに塗布し、その後、必要に応じて、溶媒をゆっくり蒸発させることによって行われる。成分（ｂ）、（ｃ）及び（ｄ）はまた、例えば、２．５ないし２５質量％の濃度でそれらを含むマスターバッチ又は濃縮物の形態でも安定化される合成ポリマーに添加され得る。
【０１７１】
本発明はまた、成分（ａ）の質量に基づき、０．０３ないし９０％の量の成分（ｂ）、成分（ａ）の質量に基づき、０．０３ないし１５％の量の成分（ｃ）、及び成分（ａ）の質量に基づき、０．０３ないし１５％の量の成分（ｄ）を含むマスターバッチの形態のナノ複合材料にも関する。
【０１７２】
成分（ｂ）、（ｃ）及び（ｄ）、及び所望による更なる添加剤はまた、重合前又は重合中、もしくは架橋前にも添加され得る。
成分（ｂ）、（ｃ）及び（ｄ）、及び所望による更なる添加剤はまた、そのままの形態で、もしくはワックス、オイル又はポリマー中にカプセル化された形態で、安定化される合成ポリマー中に配合され得る。
【０１７３】
成分（ｂ）、（ｃ）及び（ｄ）、及び所望による更なる添加剤はまた、安定化される合成ポリマー上に噴霧され得る。これらはまた、安定化されるポリマー上に他の添加剤（例えば上記した慣用の添加剤）又はそれらの溶融液と共に噴霧され得るように、該他の添加剤又はそれらの溶融液を希釈することもできる。重合触媒の失活中における噴霧による添加が特に有利であり、例えば、失活のために使用される蒸気を使用した噴霧を行うこともできる。
【０１７４】
例えば、球状重合ポリオレフィンの場合、成分（ｂ）、（ｃ）及び（ｄ）、及び所望による他の添加剤を噴霧により適用することが有利であり得る。
本手法において安定化されたナノ複合材料は、広い種々の形態で、例えば、フォーム、フィルム、繊維、テープ、成形組成物として、形材として、又は表面コーティング材料、特に粉末コーティング、接着剤又はパテのための結合剤として使用され得る。
【０１７５】
本手法において安定化された合成ポリマーは、同様に、広い種々の形態で、特に、例えば、液体又はガスのためのパイプ、フィルム、繊維、ジオメンブレン、テープ、形材又はタンク等の抽出媒体と長期間接触する厚層ポリオレフィン成形品として使用され得る。
好ましい厚層ポリオレフィン成形品は、１ないし５０ｍｍ、特に１ないし３０ｍｍ、例えば２ないし１０ｍｍの層厚を有する。
【０１７６】
本発明に従ったナノ複合材料は、様々な造形品の製造のために有利に使用され得る。その例は以下の通りである：
Ｉ−１）浮動機器、海用機器への適用、ポンツーン、ブイ、デッキのプラスチック製材、桟橋、ボート、カヤック、オールおよび海岸の補強材。
Ｉ−２）自動車への適用、特にバンパー、ダッシュボード、バッテリー、リアおよびフロントの内張り、ボンネットの下の成形部分、ボンネットの棚板、トランクの内張り、室内の内張り、エアバックカバー、取付け部品（ライト）の電子成形品、ダッシュボードのガラス板、ヘッドランプのガラス板、計器パネル、室外内張り、室内装飾材料、自動車のライト、ヘッドライト、パーキングライト、リアライト、ストップライト、内装品および外装品；ドアパネル；ガスタンク；フロントガラス；リアウィンドウ；シート裏張り、室外パネル、電線絶縁物、シールの為の異形押出物、クラッド、柱カバー、シャシ部分、排気システム、燃料フィルター／充填材、燃料ポンプ、燃料タンク、車体の成形品、コンバーチブル屋根、室外のミラー、室外装飾、締結具／固定具、フロント部分のモジュール、ガラス、ヒンジ、ロックシステム、手荷物用ラック／ルーフラック、プレス部品／打抜き部品、封止装置、側部の衝撃保護材、防音材／絶縁材およびサンルーフ。
Ｉ−３）
道路交通機器、特に交通標識、道路標識、自動車の備品、警告三角形、医療ケース、ヘルメット、タイヤ。
Ｉ−４）備品を含む、飛行機、鉄道、自動車（車、モーターバイク）の装置。
Ｉ−５）宇宙用の装置、特にロケットおよび衛星、例えば再突入シールド（ｒｅｅｎｔｙ
ｓｈｉｅｌｄ）。
Ｉ−６）建築および設計の、鉱業用の用途、音響防音システム、街の避難所、およびシェルターの装置。
【０１７７】
ＩＩ−１）機具、ケースおよびカバー一般、および電気／電子機器（パーソナルコンピューター、電話、携帯電話、プリンター、テレビセット、オーディオおよびビデオ機器）、植木鉢、衛星ＴＶ盤、およびパネル機器。
ＩＩ−２）鋼または布のような他の材料の外被。
ＩＩ−３）電子工業の機器、とりわけプラグの絶縁体、特にコンピュータープラグ、電気および電子部品のケース、プリントボード、およびチップ、チェックカード、またはクレジットカードのような電子データ保存のための材料。
ＩＩ−４）電気機具、とりわけ洗濯機、乾燥機、オーブン（電子レンジ）、皿洗い機、ミキサー、およびアイロン。
ＩＩ−５）ライトカバー（例えば、街灯、ランプシェード）。
ＩＩ−６）ワイヤーおよびケーブルにおける用途（半導体、絶縁体およびケーブル被覆）。
ＩＩ−７）冷却器、冷蔵庫、加熱装置、空調機、電子部品の封入、半導体、コーヒー機器、および真空掃除機のためのホイル。
【０１７８】
ＩＩＩ−１）はめば歯車（ギアー）、スライド取付品、スペーサー、スクリュー、ボルト、ハンドル、およびノブのような工業用物品。
ＩＩＩ−２）回転翼、換気扇およびタービンの翼、ソーラー装置、スイミングプール、スイミングプールカバー、プールライナー、ポンドライナー、クロゼット、衣装ダンス、区分壁、小割壁、折畳壁、屋根、シャッター（例えば、ローラーシャッター）、建具、パイプ間の接合具、スリーブ、およびコンベヤーベルト。
ＩＩＩ−３）衛生用品、特にシャワー室、便座、カバー、洗面台。
ＩＩＩ−４）衛生用品、特にオムツ（幼児、成人の失禁用）、女性の生理用品、シャワーカーテン、ブラシ、マット、桶、移動式のトイレ、歯ブラシ、および便器。
ＩＩＩ−５）水、廃水、および化学薬品のための（架橋された又はされていない）パイプ、ワイヤーおよびケーブル保護のためのパイプ、ガス、オイルおよび下水のためのパイプ、溝、縦樋、および排水システム。
ＩＩＩ−６）あらゆる形状の異形材（窓ガラス）および羽目板。
ＩＩＩ−７）ガラス代用品、とりわけ押出プレート、ビル（モノリシック、二層または多層）、航空機、学校の窓ガラス、押出シート、建築物の窓ガラス、電車、乗物、衛生室および温室のための窓フィルム。
ＩＩＩ−８）プレート（壁、まな板）、押出被覆（印画紙、テトラパック（ｔｅｔｒａｐａｃｋ）、およびパイプ被覆）、サイロ、木材代用品、プラスチック製材、複合木材、壁、表面材、家具、装飾箔、床被覆（室内および室外用途）、フローリング、踏板、およびタイル。
ＩＩＩ−９）取入れおよび排出マニホールド。
ＩＩＩ−１０）セメント−、コンクリート−、複合−用途、および被覆、羽目板およびクラッド、手すり、手すり子、キッチンカウンター、屋根ふき、屋根ふきシート、タイルおよび防水シート。
【０１７９】
ＩＶ−１）プレート（壁、まな板）、トレー、人工芝、アストロターフ、競技場（運動）の人工カバー、競技場（運動）の人工床、およびテープ。
ＩＶ−２）連続および短繊維の織物、繊維（カーペット／衛生用品／ジオテキスタイル（ｇｅｏｔｅｘｔｉｌｅｓ）／モノフィラメント；フィルター；雑巾類／カーテン（シェード）／医療用品）、ばら繊維（ガウン／防護衣等の用途）、ネット、ロープ、ケーブル、紐、コード、糸、安全シートベルト、衣服、下着、手袋；ブーツ；ゴムブーツ、肌着、長い上着、水着、運動着、傘（パラソル、日傘）、パラシュート、パラグライダー、帆、“気球に使用されている絹”、キャンプ用品、テント、エアーベッド、サンベッド（ｓｕｎ
ｂｅｄ）、大きなバック（ｂｕｌｋ  ｂａｇ）、およびバック。
ＩＶ−３）屋根、トンネル、ごみ捨て場、池、投棄場、壁、屋根膜、ジオ膜、スイミングプール、カーテン（シェード）／サン−シールド（ｓｕｎ−ｓｈｉｅｌｄｓ）、日除け、キャノピー、壁紙、食品パックおよびラップ（柔軟なおよび固形の）、医薬品のパッケージ（柔軟なおよび固形の）、エアーバッグ／安全ベルト、腕−および頭受け、カーペット
、中央のコンソール（ｃｅｎｔｅｒ  ｃｏｎｓｏｌｅ）、ダッシュボード、コックピット、ドア、頭上のコンソールモジュール（ｏｖｅｒｈｅａｄ  ｃｏｎｓｏｌｅ  ｍｏｄｕｌｅ）、ドア装飾、ヘッドライナー、室内灯、室内鏡、網棚、荷台の荷物カバー、シート、かじ取り柱、ハンドル、布地、およびトランク装飾のための膜、絶縁体、カバーおよびシール。
【０１８０】
Ｖ）フィルム（包装用、堆積、積層、農業用、および園芸用、温室用、マルチ、トンネル用、サイロ用）、荷梱包、スイミングプール、ごみ袋、壁紙、延伸フィルム、ラフィア、海水脱塩フィルム、バッテリー、およびコネクター。
【０１８１】
ＶＩ−１）食品パックおよびラップ（柔軟なおよび固形な）、ボトル。
ＶＩ−２）箱（クレート）、旅行かばん、大型の収納箱、家用の箱、パレット、棚、トラック（ｔｒａｃｋｓ）、ねじ受け、パックおよび缶のような収納システム。
ＶＩ−３）カートリッジ、シリンジ、医療製品、輸送のためのコンテナ、くずかご、およびくず箱、ごみ袋、ビン、ごみ入れ、ごみ箱のライナー（ｂｉｎ  ｌｉｎｅｒｓ）、ホイル付ビン（ｗｈｅｅｌｙ  ｂｉｎｓ）、コンテナ一般、水／使用済水／化学薬品／ガス／オイル／ガソリン／軽油のためのタンク；タンクのライナー（ｔｓｎｋ  ｌｉｎｅｒｓ）、箱、クレート、バッテリーケース、トラフ、ピストン、眼病用用品、診察機器のような医療機器、および薬剤ブリスターの梱包。
【０１８２】
ＶＩＩ−１）押出被覆（印画紙、テトラパック（ｔｅｔｒａｐａｃｋ）、およびパイプ被覆）、全種類の家庭用品（例えば、電気機器、魔法壜／衣料ハンガー）、プラグ、ワイヤーおよびケーブルクランプ、ジッパー、クロージャー、鍵およびスナップ−クロージャーのような締結システム。
ＶＩＩ−２）運動およびフィットネス機器、体操マット、スキーブーツ、インライン−スケート、スキー、ビックフット（ｂｉｇ  ｆｏｏｔ）、運動場（例えばテニスコート）のような余暇時間のための補助機器および製品；ねじ蓋、ボトルおよび缶の蓋およびストッパー。
ＶＩＩ−３）家具一般、発泡製品（クッション、衝撃吸収材）、フォーム、スポンジ、ふきん、マット、ガーデンチェアー、競技場シート、テーブル、ソファー、玩具、積み木（板／フィギャア／ボール）、おもちゃの家、滑り台、および遊び用乗物。
ＶＩＩ−４）光学および磁気データ保存のための材料
ＶＩＩ−５）台所用品（食べるための、飲むための。料理するための、保存するための）。
ＶＩＩ−６）ＣＤ類、カセットおよびビデオテープの箱；ＤＶＤ電子製品、全ての種類のオフィス用品（ボールペン、印鑑および印肉、マウス、棚、トラック（ｔｒａｃｋｓ））、あらゆる体積のボトルおよび内容物（飲料、洗剤、香水を含む化粧品）、および接着テープ。
ＶＩＩ−７）履物（靴、靴底）、靴の敷皮、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路ボード、およびディスプレーの技術。
ＶＩＩ−８）充填ポリマー（タルク、チョーク、チャイナクレー（カオリン）、珪灰石、顔料、カーボンブラック、ＴｉＯ2、雲母、ナノ複合材、ドロマイト、シリカ、シリケート、ガラス、アスベスト）の装置。
【０１８３】
従って、本発明の更なる態様は、上記したナノ複合材料を含む造形品、特に、フィルム、パイプ、形材、ボトル、タンク又は容器、繊維に関する。
【０１８４】
本発明の更なる態様は、上記したナノ複合材料を含む成形品に関する。成形は、特に、射出成形、吹込み成形、圧縮成形、回転成形又はスラッシ成形又は押出成形によって行わ
れる。
【０１８５】
本発明はまた、酸化、熱又は光誘発分解に対して合成ポリマーを安定化するための方法であって、該方法は、成分（ｂ）、（ｃ）及び（ｄ）の少なくとも各一種を、更なる添加剤あり又はなしで前記材料に配合又は塗布することからなる方法に関する。
【０１８６】
それ故、本発明の好ましい態様は、酸化、熱又は光誘発分解に対する合成ポリマーのための安定剤としての、更なる添加剤あり又はなしでの、成分（ｂ）、（ｃ）及び（ｄ）の混合物の使用に関する。
【０１８７】
合成ポリマーを安定化するための方法における好ましい成分（ｂ）、（ｃ）及び（ｄ）、及び酸化、熱又は光誘発分解に対する合成ポリマーのための安定剤としてのそれらの使用は、ナノ複合材料のために記載した通りである。
【実施例】
【０１８８】
以下の実施例で本発明を更に説明する。部又はパーセントは質量に関する。
実施例１：ポリプロピレンの安定化
１．５ｋｇのポリプロピレン粉末（独国のバーゼル  ポリオレフィン社製のプロファックスＰＨ３５０（登録商標：Ｐｒｏｆａｘ））を、５％のナノフィルＮ１５（登録商標：Ｎａｎｏｆｉｌ）（独国のシュド−ケミ社製のジステアリルジメチルアンモニウムクロリド変性ナノ分散積層シリケートクレー）、１５％のポリボンド３２００（登録商標：Ｐｏｌｙｂｏｎｄ）（英国のクロンプトン  ヨーロップ社製の無水マレイン酸グラフト化ポリプロピレン）、０．１％のカルシウムステアレート及び表１に列挙した安定剤と高速ミキサー中で均一に混合した。その後、このブレンドを、ベルストルフ社製の二軸スクリュー押出機で、最大２００℃の温度において押出した。冷却するために水浴を通して押出物を引き出した後、押出物を粒状化した。その後、最大２３５℃の温度で射出成形機（オルバーグ３２０Ｓ）を使用することによって、これらのグラニュールから８０×９０ｍｍで２ｍｍ厚の試験パネルを成形した。試験パネルのオーブン老化を、メンマート熱対流炉（Ｍｅｍｍｅｒｔ  ｃｏｎｖｅｃｔｉｏｎ  ｏｖｅｎ）中で１３５℃で５日間行った。これらの試験パネルのΔ黄色度指数（ＹＩ）［５日間後のＹＩ引く試験の開始時のＹＩ］は、ＡＳＴＭ  Ｄ  １９２５−７０に従って決定した。低いＹＩ値は試料の変色がほとんどないことを意味し、高いＹＩ値は試料の変色が激しいことを意味する。変色がないほど、安定剤又は安定剤ブレンドはより効果的である。結果を表１にまとめる。
他の試験パネルの群に、それらが脆くなるまで、ファン付きオーブン中で１３５℃における人工老化を受けさせた。結果を表１にまとめる。脆化までの期間が長いほど、安定化はより良好である。
表１：
【表１】
0004512088.tif 000030
ａ）対照例。
ｂ）本発明に従った例
ｃ）イルガフォス１６８（登録商標）（チバ  スペシャルティ  ケミカルズ  インコーポレーテッド）は、トリス（２，４−ジ−第三ブチルフェニル）ホスフィットである。
ｄ）イルガノックス１０１０（登録商標）（チバ  スペシャルティ  ケミカルズ  インコーポレーテッド）は、式（ＡＯ−１）
【化２９】
0004512088.tif 000031
で表わされる化合物である。
ｅ）アラルダイトＧＴ７０７２（登録商標）（スイス国のバンティコ社製）は、固体ビスフェノールＡジグリシジルエーテルである。
【０１８９】
実施例２：ポリプロピレンナノ複合材料のＯＩＴ測定
４３．４５ｇのモプレンＨＦ５００Ｎ（独国のバーゼル  ポリオレフィン社製）、１５％のポリボンド３０００（登録商標：Ｐｏｌｙｂｏｎｄ）（英国のクロンプトン  ヨーロップ社製の無水マレイン酸グラフト化ポリプロピレン）、５％の有機変性クレー（ソマシフＭＴＥ（登録商標：Ｓｏｍａｓｉｆ）（独国（デュッセルドルフ）のユニコープジャパン社製）とクロイサイト２０Ａ（サウザン  クレー  プロダクト社製））及び適当量の表２に列挙した添加剤を、小さな容器中でブレンドした。ブレンドを、ブラベンダーミキサー（ブラベンダー社製のプラスティコーダーＰＬ２０００−３）中で２００℃において１０分間混合し、フォンチジン社製の油圧プレスを使用して予備プレスし、そして最終的に２００℃でプレスし、６０×６０×１ｍｍのプレートにした。約２５ｍｇのこれらのプレートを、パーキンエルマーＤＳＣ７／３．５ピリスの補助を得てＯＩＴ（１９０℃での、ＡＳＴＭ  Ｄ  ３８９５−８０に従った酸化誘導時間）によって分析した。測定したＯＩＴｓを表２に列挙する。ＯＩＴのより高い値は、試料のより良好な安定化に関連する。
表２：
【表２】
0004512088.tif 000032
ａ）ソマシフＭＴＥ（登録商標）を含む対照例
ｂ）クロイサイト２０Ａ（登録商標：Ｃｌｏｉｓｉｔｅ  ２０Ａ）を含む対照例
ｃ）（ソマシフＭＴＥ（登録商標）（トリオクチルメチルアンモニウム変性合成雲母）を含む）本発明に従った例。
ｄ）（クロイサイト２０Ａ（登録商標）（四級アンモニウム塩で変性された天然モンモリロナイト）を含む）本発明に従った例。
ｅ）イルガノックスＢ２２５（登録商標）（チバ  スペシャルティ  ケミカルズ  インコーポレーテッド）は、イルガノックス１０１０とイルガフォス１６８の１：１ブレンドで
ある（対照例１ｄ）。
ｆ）イルガノックス３１１４（登録商標）（チバ  スペシャルティ  ケミカルズ  インコーポレーテッド）は、１，３，５−トリス−（３，５−ジ−第三ブチル−４−ヒドロキシベンジル）−ｓ−トリアジン−２，４，６−（１ｈ，３ｈ，５ｈ）−トリオンである。
ｇ）アラルダイトＧＴ７０７２（登録商標）（スイス国、バンティコ社）は、固体ビスフェノールＡジグリシジルエーテルである。
ｈ）イルガノックスＨＰ１３６（登録商標）（チバ  スペシャルティ  ケミカルズ  インコーポレーテッド）は、ラクトンベースのラジカル掃去剤である。
ｉ）イルガノックス１０１０（登録商標）（チバ  スペシャルティ  ケミカルズ  インコーポレーテッド）は、式（ＡＯ−１）
【化３０】
0004512088.tif 000033
で表わされる化合物である。
ｊ）アラルダイトＭＹ７９０（登録商標）（スイス国、バンティコ社）（ビスフェノールＡベースのエポキシド）。
ｋ）アラルダイトＭＴ０１６３（登録商標）（スイス国、バンティコ社）は、１，１，２，２−エタンテトラ−ｐ−フェノールベースのエポキシドである。
ｌ）ベンゾフェノンテトラカルボン酸二無水物（独国、ダルムスタッド、メルクＫｇａＡ）。
ｍ）ユビテックスＯＢ（チバ  スペシャルティ  ケミカルズ  インコーポレーテッド）（登録商標）は、式（ＯＸ−７）
【化３１】
0004512088.tif 000034
で表わされる２，５−ビス（５−第三ブチル−ベンゾキサゾリ−２−イル）チオフェンである。
【０１９０】
実施例３：ポリエチレンナノ複合材料のＯＩＴ測定
５２．２０ｇのホスタレンＧＭ８２５５（独国、フランクフルトのヘキスト社製）、５％の有機変性クレー（クロイサイト２０Ａ（登録商標）（サウザン  クレー  プロダクト社製の四級アンモニウム塩で変性された天然モンモリロナイト））及び適当量の表３に列挙した添加剤を、小さな容器中でプレミックスした。ブレンドを、ブラベンダーミキサー（ブラベンダー社製のプラスティコーダーＰＬ２０００−３）中で２００℃において１０分間混合し、フォンチジン社製の油圧プレスを使用して予備プレスし、そして最終的に２００℃でプレスし、６０×６０×１ｍｍのプレートにした。約２５ｍｇのこのプレートを、パーキンエルマーＤＳＣ７／３．５ピリスの補助を得てＯＩＴ（１９０℃での、ＡＳＴＭ  Ｄ  ３８９５−８０に従った酸化誘導時間）によって分析した。測定したＯＩＴｓを表３に列挙する。ＯＩＴのより高い値は、試料のより良好な安定化に関連する。
表３：
【表３】
0004512088.tif 000035
ａ）対照例。
ｂ）本発明に従った例。
ｃ）イルガノックスＢ２２５（登録商標）（チバ  スペシャルティ  ケミカルズ  インコーポレーテッド）は、イルガノックス１０１０とイルガフォス１６８の１：１ブレンドである（対照例１ｄ）。
ｄ）アラルダイトＧＴ７０７２（登録商標）（スイス国のバンティコ社製）は、固体ビスフェノールＡジグリシジルエーテルである。
ｅ）イルガノックス１０１０（登録商標）（チバ  スペシャルティ  ケミカルズ  インコーポレーテッド）は、式（ＡＯ−１）
【化３２】
0004512088.tif 000036
で表わされる化合物である。
ｆ）イルガフォス１６８（登録商標）（チバ  スペシャルティ  ケミカルズ  インコーポレーテッド）は、トリス（２，４−ジ−第三ブチルフェニル）ホスフィットである。